(57)【特許請求の範囲】
【請求項１】
一般式（Ｉ）
0003951367.tif 000010
（式（I）中、ＲA は、式(II)で示される基を表す。Ｅは酸素原子を表す。Ｆは式（VI）、（VII）、（VIII）、（IX）および（X）から選ばれる連結基を表し、ＲB は式（XIV）または（XV）で示される基を表す。）
で示される５価のリン系化合物を有効成分とする熱可塑性樹脂用安定剤。
0003951367.tif 000011
（式（II）中、Ｒ1 及びＲ2 はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ3 は水素原子又は炭素原子数１〜８のアルキル基を表す。Ｘは単結合、硫黄原子又は炭素数１〜８のアルキルもしくは炭素数５〜８のシクロアルキルが置換していることもあるメチレン基を表す。）
＊−Ａ− （VI）
＊−Ｃ（Ｏ）−Ａ− （VII)
＊−Ｂ−Ｏ−Ａ− （VIII)
＊−Ｂ−Ｏ−Ｃ（Ｏ）−Ａ− （IX）
＊−Ｄ−Ｃ（Ｏ）−Ｏ−Ａ− （X）
（式（VI）、(VII)、(VIII)、(IX)、および(X)中、＊は酸素原子に結合していることを表し、Ａは単結合又は炭素数１〜８のアルキレン基を表し、Ｂは２価の炭素数２〜３のアルコール残基を表す。Ｄは炭素数１〜８のアルキレン基を表す。）
0003951367.tif 000012
（式（XIV）中、Ｒ9 及びＲ10はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｙ及びＺは、いずれか一方が水酸基であり、もう一方は、水素原子、炭素原子数１〜８のアルキル基、炭素数５〜８のシクロアルキル基、炭素数６〜12のアルキルシクロアルキル基、炭素数７〜12のアラルキル基、フェニル基、水酸基、炭素数１〜８のアルコキシ基又は炭素数７〜12のアラルキルオキシ基を表す。）
0003951367.tif 000013
（式（XV）中、Ｒ11及びＲ12はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ13は水素原子又は炭素原子数１〜８のアルキル基を表す。Ｗは単結合、硫黄原子又は炭素数１〜８のアルキル基もしくは炭素数５〜８のシクロアルキル基が置換していることもあるメチレン基を表す。）
【請求項２】
ＲB が式（XIV）であることを特徴とする請求項１に記載の熱可塑性樹脂用安定剤。
【請求項３】
式（XVI）
0003951367.tif 000014
（式中、ＲA 及びＥは前記と同じ意味を表し、Ｖは、ハロゲン原子を表す。）
で示されるハロゲン化オキシリンと式(XVII)
ＨＯ−Ｆ−ＲB  (XVII)
（式中、Ｆ及びＲB は前記と同じ意味を表す。）
で示されるヒドロキシ化合物とを反応させることを特徴とする請求項１又は２に記載の熱可塑性樹脂用安定剤の製造方法。
【請求項４】
前記式（I）で表される化合物に対応する３価のリン系化合物を酸化させることを特徴とする請求項１又は２に記載の熱可塑性樹脂用安定剤の製造方法。
【請求項５】
熱可塑性樹脂がポリオレフィンまたはエンジニアリング樹脂である請求項１又は２に記載の安定剤。
【請求項６】
熱可塑性樹脂に請求項１又は２に記載の安定剤を含有せしめることを特徴とする熱可塑性樹脂の安定化方法。
【請求項７】
熱可塑性樹脂がポリオレフィンまたはエンジニアリング樹脂である請求項６に記載の安定化方法。
【請求項８】
熱可塑性樹脂に請求項１又は２に記載の５価の安定剤を含有させてなる安定化熱可塑性樹脂組成物。
【請求項９】
熱可塑性樹脂がポリオレフィンまたはエンジニアリング樹脂である請求項８に記載の安定化熱可塑性樹脂組成物。
【発明の詳細な説明】
【０００１】
【発明の属する技術分野】
本発明は、新規な５価のリン系化合物を有効成分とする熱可塑性樹脂用安定剤、その製造方法およびその用途に関する。
【０００２】
【従来の技術】
熱可塑性樹脂は、製造時、加工時さらには使用時に、熱や酸素などの作用により劣化し、分子切断や分子架橋といった現象に起因する有機材料の強度物性の低下、流れ性の変化、着色、表面物性の低下等を伴い、商品価値が著しく損なわれることが知られている。このような熱および酸化劣化といった問題を解決する目的で、従来から各種のフェノール系酸化防止剤やリン系酸化防止剤などを含有せしめることにより、熱可塑性樹脂を安定化することが知られている。
【０００３】
例えば、リン系酸化防止剤として3,5-ジ-t- ブチル-4- ヒドロキシベンジルフォフォネート  ジエチルエステル等の５価のリン系化合物が知られている。
しかしながら、この公知のリン系酸化防止剤では、熱劣化や酸化劣化に対する安定化効果が不十分であるという問題があった。
【０００４】
【発明が解決しようとする課題】
本発明者らは、リン系化合物についてこれを種々製造し、鋭意検討を重ねた結果、環状の５価のリン系化合物という特定のリン系化合物が、優れた安定効果を示すことを見出し、本発明を完成した。
【０００５】
【課題を解決するための手段】
すなわち本発明は、一般式（Ｉ）
【０００６】
0003951367.tif 000002
（式（I）中、ＲA は、式(II)で示される基を表す。Ｅは酸素原子を表す。Ｆは式（VI）、（VII）、（VIII）、（IX）および（X）から選ばれる連結基を表し、ＲB は式（XIV）または（XV）で示される基を表す。）
で示される５価のリン系化合物を有効成分とする熱可塑性樹脂用安定剤、その製造方法およびその用途を提供するものである。
【０００７】
0003951367.tif 000003
（式（II）中、Ｒ1 及びＲ2 はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ3 は水素原子又は炭素原子数１〜８のアルキル基を表す。Ｘは単なる結合、硫黄原子又は炭素数１〜８のアルキルもしくは炭素数５〜８のシクロアルキルが置換していることもあるメチレン基を表す。）
【０００８】
＊−Ａ− （VI）
＊−Ｃ（Ｏ）−Ａ− （VII)
＊−Ｂ−Ｏ−Ａ− （VIII)
＊−Ｂ−Ｏ−Ｃ（Ｏ）−Ａ− （IX）
＊−Ｄ−Ｃ（Ｏ）−Ｏ−Ａ− （X）
（式（VI）、(VII)、(VIII)、(IX)、および(X)中、＊は酸素原子に結合していることを表し、Ａは単結合又は炭素数１〜８のアルキレン基を表し、Ｂは２価の炭素数２〜３のアルコール残基を表す。Ｄは炭素数１〜８のアルキレン基を表す。）
【０００９】
0003951367.tif 000004
（式（XIV）中、Ｒ9 及びＲ10はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｙ及びＺは、いずれか一方が水酸基であり、もう一方は、水素原子、炭素原子数１〜８のアルキル基、炭素数５〜８のシクロアルキル基、炭素数６〜12のアルキルシクロアルキル基、炭素数７〜12のアラルキル基、フェニル基、水酸基、炭素数１〜８のアルコキシ基又は炭素数７〜12のアラルキルオキシ基を表す。）
【００１０】
0003951367.tif 000005
（式（XV）中、Ｒ11及びＲ12はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ13は水素原子又は炭素原子数１〜８のアルキル基を表す。Ｗは単結合、硫黄原子又は炭素数１〜８のアルキル基もしくは炭素数５〜８のシクロアルキル基が置換していることもあるメチレン基を表す。）
【００１１】
【発明の実施の形態】
以下、本発明について詳細に説明する。
本発明の５価のリン系化合物（Ｉ）において、置換基ＲA は、Ｅ、Ｏ及びＰと一緒になって環状基を表すものであるが、ＲA としては、式(II)
【００１２】
0003951367.tif 000006
【００１３】
（式中、Ｒ1 及びＲ2 はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ3 は水素原子又は炭素原子数１〜８のアルキル基を表す。Ｘは単結合、硫黄原子又は炭素数１〜８のアルキルもしくは炭素数５〜８のシクロアルキルが置換していることもあるメチレン基を表す。）
で示されるビフェニレン基、アルキレンビスフェニレン基、チオビスフェニレン基が挙げられる。
【００１４】
ここで、式(II)における置換基Ｒ1 、Ｒ2 は、それぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を、置換基Ｒ3 は、水素原子又は炭素原子数１〜８のアルキル基を表す。
炭素原子数１〜８のアルキル基の代表例としては、例えばメチル、エチル、n-プロピル、i-プロピル、n-ブチル、i-ブチル、sec-ブチル、t-ブチル、t-ペンチル、i-オクチル、t-オクチル、2-エチルヘキシル等が挙げられる。
また炭素数５〜８のシクロアルキル基の代表例としては、例えばシクロペンチル、シクロヘキシル、シクロヘプチル、シクロオクチル等が、炭素数６〜12のアルキルシクロアルキル基の代表例としては、例えば1-メチルシクロペンチル、1-メチルシクロヘキシル、1-メチル-4-i- プロピルシクロヘキシル等が挙げられる。炭素数７〜12のアラルキル基の代表例としては、例えばベンジル、α- メチルベンジル、α，α−ジメチルベンジル等が挙げられる。
【００１５】
なかでも、Ｒ1 はt-ブチル、t-ペンチル、t-オクチル、1-メチルシクロヘキシル等のt-アルキル基であることが好ましい。
Ｒ2 は、メチル、エチル、n-プロピル、i-プロピル、n-ブチル、i-ブチル、sec-ブチル、t-ブチル、t-ペンチル等の炭素数１〜５のアルキル基であることが好ましく、とりわけt-ブチルであることが好ましい。またＲ3 は、水素原子又は炭素原子数１〜５のアルキル基であることが好ましく、とりわけ水素原子又はメチル基であることが好ましい。
【００１６】
置換基Ｘは、単結合、硫黄原子又は炭素数１〜８のアルキルもしくは炭素数５〜８のシクロアルキルが置換していることもあるメチレン基を表す。
ここで、メチレン基に置換している炭素原子数１〜８のアルキル、炭素数５〜８のシクロアルキルとしては、それぞれ前記と同様のアルキル基、シクロアルキル基が挙げられる。
Ｘは、単結合、メチレン基又はメチル基が置換したメチレン基等が好ましい。
【００１７】
また５価のリン系化合物（Ｉ）における、Ｅは酸素原子を表す。
Ｆは下式（VII）、（VIII）、（IX）及び（X）が挙げられる。
【００１８】
＊−Ａ−                                （VI）
＊−Ｃ（Ｏ）−Ａ−                      （VII)
＊−Ｂ−Ｏ−Ａ−                        （VIII)
＊−Ｂ−Ｏ−Ｃ（Ｏ）−Ａ−              （IX）
＊−Ｄ−Ｃ（Ｏ）−Ｏ−Ａ−              （X）
（式（VI）、(VII)、(VIII)、(IX)、および(X)中、＊は酸素原子に結合していることを表し、Ａは単結合又は炭素数１〜８のアルキレン基を表し、Ｂは２価の炭素数２〜３のアルコール残基を表す。Ｄは炭素数１〜８のアルキレン基を表す。）
【００１９】
ここで、炭素数１〜８のアルキレン基の代表例としては、例えばメチレン、エチレン、プロピレン、ブチレン、ペンタメチレン、ヘキサメチレン、オクタメチレン等の直鎖アルキレン、1-メチルエチレン、ジメチルメチレン、2,2-ジメチル-1,3- プロピレン等の分岐アルキレンなどが挙げられる。
また２価のアルコール残基とは、２価のアルコールの２個のＯＨを除いた部分を示し、２価のアルコール残基の代表例としては、例えばエチレングリコール、1,2-プロパンジオール、1,3-プロパンジオール、等のアルキレンジオールの残基、などが挙げられる。
また、炭素数２〜８のアルキレン基の代表例としては、例えばエチレン、プロピレン、ブチレン、ペンタメチレン、ヘキサメチレン、オクタメチレン等の直鎖アルキレン、1-メチルエチレン、2,2-ジメチル-1,3- プロピレン等の分岐アルキレンなどが挙げられる。炭素数１〜８のアルキル基としては、例えば前記と同様のアルキル基が挙げられる。
【００２１】
連結基Ｆが、式（VI）で示される基である場合、Ａは、単結合、炭素数２〜８のアルキレン等であることが好ましく、とりわけ単結合、プロピレン等であることが好ましい。
連結基Ｆが、式（VII)で示される基である場合、Ａは単結合、エチレン等あることが好ましく、式（VIII) で示される基である場合、Ａはメチレン、Ｂはエチレン、プロピレン等あることが好ましい。
また式（IX）で示される基である場合、Ａは単結合、エチレン、ジメチルメチレン等あることが、Ｂはエチレングリコール残基、1,2-プロパンジオール残基等あることが好ましい。
また（X）で示される基である場合、Ａは単結合、メチレン等あることが、Ｄはメチレン等あることが好ましい。
【００２２】
また５価のリン系化合物（Ｉ）におけるＲB は、式（XIV）または（XV）で示される基である。
【００２３】
0003951367.tif 000007
【００２４】
式（XIV）中、Ｒ9 及びＲ10はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｙ及びＺは、いずれか一方が水酸基であり、もう一方は、水素原子、炭素原子数１〜８のアルキル基、炭素数５〜８のシクロアルキル基、炭素数６〜12のアルキルシクロアルキル基、炭素数７〜12のアラルキル基、フェニル基、水酸基、炭素数１〜８のアルコキシ基又は炭素数７〜12のアラルキルオキシ基を表す。）
【００２５】
0003951367.tif 000008
【００２６】
式（XV）中、Ｒ11及びＲ12はそれぞれ独立に水素原子、炭素原子数１〜８のアルキル基、炭素数５〜８のシクロアルキル基、炭素数６〜12のアルキルシクロアルキル基、炭素数７〜12のアラルキル基又はフェニル基を表し、Ｒ13は水素原子又は炭素原子数１〜８のアルキル基を表す。Ｗは単結合、硫黄原子又は炭素数１〜８のアルキル基もしくは炭素数５〜８のシクロアルキル基が置換していることもあるメチレン基を表す。
ここで、炭素原子数１〜８のアルキル基、炭素数５〜８のシクロアルキル基、炭素数６〜12のアルキルシクロアルキル基、炭素数７〜12のアラルキル基としては、前記と同様のアルキル基、シクロアルキル基、アルキルシクロアルキル基、アラルキル基等が挙げられる。
また炭素数１〜８のアルコキシ基としては、例えばアルキル部分が前記の炭素数１〜８のアルキルと同様のアルキルであるアルコキシ基が挙げられ、炭素数７〜12のアラルキルオキシ基としては、例えばアラルキル部分が前記炭素数７〜12のアラルキルと同様のアラルキルであるアラルキルオキシ基が挙げられる。
【００２７】
Ｒ9 は、メチル、t-ブチル、t-ペンチル、t-オクチチルであることが、Ｒ10は水素原子、メチル、t-ブチル、t-ペンチル、t-オクチチルであることが好ましい。
Ｙ、Ｚは、いずれか一方が水酸基であり、もう一方が水素原子又は炭素数１〜８のアルキル基であることが好ましい。
【００２８】
Ｒ11はt-ブチル、t-ペンチル、t-オクチル、1-メチルシクロヘキシル等のt-アルキル基であることが好ましい。
Ｒ12は、メチル、エチル、n-プロピル、i-プロピル、n-ブチル、i-ブチル、sec-ブチル、t-ブチル、t-ペンチル等の炭素数１〜５のアルキル基であることが好ましく、とりわけt-ブチルであることが好ましい。またＲ13は、水素原子又は炭素原子数１〜５のアルキル基であることが好ましく、とりわけ水素原子又はメチル基であることが好ましい。
Ｗは、単結合、メチレン基又はメチル基が置換したメチレン基等であることが好ましい。
またＲB が、式（XV）で示される基で有る場合、連結基Ｆは、式（VI）の単結合であることが好ましい。
【００２９】
前記式（Ｉ）で示される５価のリン系化合物は、例えば、一般式（XVI)
【００３０】
0003951367.tif 000009
（式中、ＲA 及びＥは前記と同じ意味を、Ｖは、ハロゲン原子を表す。）
で示されるハロゲノオキシリンと式(XVII)
ＨＯ−Ｆ−ＲB             (XVII)
（式中、Ｆ及びＲB は前記と同じ意味を基を表す。）
で示されるヒドロキシ化合物とを反応させる又は対応する３価のリン系化合物を酸化せしめることにより製造することができる。
【００３１】
ハロゲノオキシリン（XVI)とヒドロキシ化合物(XVII)とを反応させるにあたっては、例えばアミン類、ピリジン類、ピロリジン類、アミド類等の脱ハロゲン化水素剤、アルカリ金属もしくはアルカリ土類金属の水酸化物を共存させることにより、反応を促進させることもできる。
ここで、アミン類としては、一級アミン、二級アミン、三級アミンいずれでもよく、例えばt-ブチルアミン、t-ペンチルアミン、t-ヘキシルアミン、t-オクチルアミン、ジ-t- ブチルアミン、ジ-t- ペンチルアミン、ジ-t- ヘキシルアミン、ジ-t- オクチルアミン、トリメチルアミン、トリエチルアミン、N,N-ジメチルアニリン、N,N-ジエチルアニリン等が挙げられるが、好ましくはトリエチルアミンである。
ピリジン類としては、例えばピリジン、ピコリン等が挙げられるが、好ましくはピリジンである。
ピロリジン類としては、例えば1-メチル-2- ピロリジン等が挙げられる。
またアミド類としては、例えばN,N-ジメチルホルムアミド、N,N-ジメチルアセトアミド等が挙げられるが、N,N-ジメチルホルムアミドが好ましく使用される。
アルカリ金属もしくはアルカリ土類金属の水酸化物としては、例えば水酸化ナトリウム、水酸化カルシウム等が挙げられるが、好ましくは水酸化ナトリウムである。
【００３２】
反応は通常、有機溶媒中で行われる。かかる有機溶媒としては、反応を阻害しないものであれば特に限定はないが、例えば芳香族炭化水素、脂肪族炭化水素、含酸素系炭化水素、ハロゲン化炭化水素などが挙げられる。
芳香族炭化水素としては、例えばベンゼン、トルエン、キシレン、エチルベンゼン等が、脂肪族炭化水素としては、例えばn-ヘキサン、n-ヘプタン、n-オクタン等が、含酸素系炭化水素としては、例えばジエチルエーテル、ジブチルエーテル、テトラヒドロフラン、1,4-ジオキサン等が、ハロゲン化炭化水素としては、例えばクロロホルム、四塩化炭素、モノクロルベンゼン、ジクロロメタン、1,2-ジクロロエタン、ジクロロベンゼン等が挙げられる。
これらの中でも、トルエン、キシレン、n-ヘキサン、n-ヘプタン、ジエチルエーテル、テトラヒドロフラン、1,4-ジオキサン、クロロホルム、ジクロロメタンなどが好ましく使用される。
【００３３】
反応方法としては、脱ハロゲン化水素剤の存在下に、ハロゲノオキシリン（XVI)とヒドロキシ化合物(XVII)とを反応させるという方法が通常採用される。
この方法の場合、ヒドロキシ化合物(XVII)は、ハロゲノオキシリン（XVI)に対して、通常0.9 〜1.1 モル倍程度、好ましくは0.95〜1.05モル倍程度用いる。
また脱ハロゲン化水素剤を用いる場合は、ハロゲノオキシリン（XVI）に対して１〜２モル倍程度用いるのが好ましく、より好ましくは１〜1.3 モル倍程度である。
反応温度は、通常０〜200 ℃程度で実施される。
【００３４】
反応完了後は、脱ハロゲン化水素剤を用いた場合には、反応により生成する脱ハロゲン化水素剤のハロゲン化水素酸塩を除去し、さらに溶媒を除去したあと、例えば晶析やカラムクロマトグラフィーのような適当な後処理を施すことによって、本発明の５価のリン系化合物（Ｉ）を得ることができる。
【００３５】
５価のリン系化合物（Ｉ）の原料であるハロゲノオキシリン（XVI)のＶはフッ素、塩素、臭素等のハロゲン原子を表す。
かかるハロゲノオキシリン（XVI)は、例えば米国特許 5,245,069号、Nature, 157 ,133(1946)等に記載の方法に準拠して、オキシハロゲン化リンと、ＲA がビスフェニレン基(II)である場合は対応するビスフェノール類とを反応させることにより、Ｅが酸素原子であるハロゲノオキシリン（XVI)を製造し得る。
【００３６】
ここで、ビスフェノール類としては、例えば2,2'- メチレンビス(4- メチル-6-t- ブチルフェノール) 、2,2'- メチレンビス(4- エチル-6-t- ブチルフェノール）、2,2'- メチレンビス(4-n- プロピル-6-t- ブチルフェノール）、2,2'- メチレンビス(4-i- プロピル-6-t- ブチルフェノール）、2,2'- メチレンビス(4-n- ブチル-6-t- ブチルフェノール）、2,2'- メチレンビス(4-i- ブチル-6-t- ブチルフェノール）、2,2'- メチレンビス(4,6- ジ-t- ブチルフェノール）、2,2'- メチレンビス(4-t- ペンチル-6-t- ブチルフェノール）、2,2'- メチレンビス(4- ノニル-6-t- ブチルフェノール）、2,2'- メチレンビス(4-t- オクチル-6-t- ブチルフェノール）、2,2'- メチレンビス(4- メチル-6-t- ペンチルフェノール）、2,2'- メチレンビス(4- メチル-6- シクロヘキシルフェノール）、2,2'- メチレンビス[4- メチル-6-(α−メチルシクロヘキシル）フェノール)]、2,2'- メチレンビス(4- メチル-6- ノニルフェノール）、2,2'- メチレンビス(4- メチル-6-t- オクチルフェノール）、2,2'- メチレンビス(4,6- ジ- t-ペンチルフェノール）、2,2'- メチレンビス[4- ノニル-6-(α−メチルベンジル）フェノール］、2,2'- メチレンビス[4- ノニル-6- （α，α−ジメチルベンジル）フェノール］、2,2'- エチリデンビス(4- メチル-6- ブチルフェノール）、
【００３７】
2,2'- エチリデンビス(4- エチル-6-t- ブチルフェノール）、2,2'- エチリデンビス(4-n- プロピル-6-t- ブチルフェノール）、2,2'- エチリデンビス(4-i- プロピル-6-t- ブチルフェノール）、2,2'- エチリデンビス(4-n- ブチル-6-t- ブチルフェノール）、2,2'- エチリデンビス(4-i- ブチル-6-t- ブチルフェノール）、2,2'- エチリデンビス(4,6- ジ-t- ブチルフェノール）、2,2'- エチリデンビス(4-t- ペンチル-6-t- ブチルフェノール）、2,2'- エチリデンビス(4- ノニル-6-t- ブチルフェノール）、2,2'- エチリデンビス(4-t- オクチル-6-t- ブチルフェノール）、2,2'- エチリデンビス(4- メチル-6-t- ペンチルフェノール）、2,2'- エチリデンビス(4- メチル-6- シクロヘキシルフェノール）、2,2'- エチリデンビス[4- メチル-6-(α−メチルシクロヘキシル）フェノール)]、2,2'- エチリデンビス(4- メチル-6- ノニルフェノール）、2,2'- エチリデンビス(4- メチル-6-t- オクチルフェノール）、2,2'- エチリデンビス(4,6- ジ-t- ペンチルフェノール）、2,2'- エチリデンビス[4- ノニル-6-(α−メチルベンジル）フェノール］、2,2'- エチリデンビス[4- ノニル-6-(α，α−ジメチルベンジル）フェノール］、2,2'- プロピリデンビス(4- メチル-6-t- ブチルフェノール）、2,2'- プロピリデンビス(4- エチル-6-t- ブチルフェノール）、
【００３８】
2,2'- プロピリデンビス(4-n- プロピル-6-t- ブチルフェノール)、2,2'- プロピリデンビス(4-i- プロピル-6-t- ブチルフェノール)、2,2'- プロピリデンビス(4-n- ブチル-6-t- ブチルフェノール)、2,2'- プロピリデンビス(4-i- ブチル-6-t- ブチルフェノール)、2,2'- プロピリデンビス(4,6- ジ-t- ブチルフェノール)、2,2'- プロピリデンビス(4-t- ペンチル-6-t- ブチルフェノール)、2,2'- プロピリデンビス(4- ノニル-6-t- ブチルフェノール)、2,2'- プロピリデンビス(4-t- オクチル-6-t- ブチルフェノール)、2,2'- プロピリデンビス(4- メチル-6-t- ペンチルフェノール)、2,2'- プロピリデンビス(4- メチル-6- シクロヘキシルフェノール)、2,2'- プロピリデンビス[4- メチル-6-(α−メチルシクロヘキシル)フェノール]]、2,2'- プロピリデンビス(4- メチル-6- ノニルフェノール)、2,2'- プロピリデンビス(4- メチル-6-t- オクチルフェノール)、2,2'- プロピリデンビス(4,6- ジ-t- ペンチルフェノール)、2,2'- プロピリデンビス[4- ノニル-6-(α−メチルベンジル)フェノール]、2,2'- プロピリデンビス[4- ノニル-6-(α，α−ジメチルベンジル)フェノール]、2,2'- ブチリデンビス(4- メチル-6-t- ブチルフェノール)、2,2'- ブチリデンビス(4- エチル-6-t- ブチルフェノール)、2,2'- ブチリデンビス(4,6- ジ-t- ブチルフェノール)、2,2'- ブチリデンビス(4- メチル-6- シクロヘキシルフェノール)、
【００３９】
2,2'- ブチリデンビス[4- メチル-6-(α−メチルシクロヘキシル）フェノール)]、2,2'- ブチリデンビス(4,6- ジ-t- ペンチルフェノール）、2,2'-i- ブチリデンビス(4- メチル-6-t- ブチルフェノール）、2,2'-i- ブチリデンビス(4- エチル-6-t- ブチルフェノール）、2,2'-i- ブチリデンビス(4,6- ジ-t- ブチルフェノール）、2,2'-i- ブチリデンビス(4- メチル-6- シクロヘキシルフェノール）、2,2'-i- ブチリデンビス[4- メチル-6-(α−メチルシクロヘキシル）フェノール）］、2,2'-i- ブチリデンビス(4,6- ジ-t- ペンチルフェノール）、2,2'- ペンチリデンビス(4- メチル-6-t- ブチルフェノール）、2,2'- ペンチリデンビス(4- エチル-6-t- ブチルフェノール）、2,2'- ペンチリデンビス(4,6- ジ-t- ブチルフェノール）、2,2'- ペンチリデンビス(4- メチル-6- シクロヘキシルフェノール）、2,2'- ペンチリデンビス[4- メチル-6-(α−メチルシクロヘキシル）フェノール)]、2,2'- ペンチリデンビス(4,6- ジ-t- ペンチルフェノール）、ビフェニル-2,2'-ジオール、3,3',5,5'-テトラ-t- ブチルビフェニル-2,2'-ジオール、等が挙げられる。
ビスフェノール類は、公知の方法、例えば特開昭52-122350 号公報、米国特許第2,538,355 号明細書、特公平 2-47451号公報に記載された方法等に準拠して、アルキルフェノール類を縮合させることにより製造することもできるし、市販されているものであれば、それを用いることもできる。
【００４０】
もう一方の原料であるヒドロキシ化合物（XVII）の代表例としては、連結基Ｘが式(VI)で示され、Ａが単結合である場合は、例えば前記と同様のビスフェノール類が挙げられる。また連結基Ｘが式(VI)で示され、Ａが炭素数1 〜８のアルキレン基である場合は、例えば２−（３−ｔ−ブチル−４−ヒドロキシフェニル）エタノール、２−（３−ｔ−ペンチル−４−ヒドロキシフェニル）エタノール、２−（３−ｔ−オクチル−４−ヒドロキシフェニル）エタノール、２−（３−シクロヘキシル−４−ヒドロキシフェニル）エタノール、２−［３−（１−メチルシクロヘキシル）−４−ヒドロキシフェニル］エタノール、２−（３−ｔ−ブチル−４−ヒドロキシ−５−メチルフェニル）エタノール、２−（３−ｔ−ペンチル−４−ヒドロキシ−５−メチルフェニル）エタノール、２−（３−ｔ−オクチル−４−ヒドロキシ−５−メチルフェニル）エタノール、２−（３−シクロヘキシル−４−ヒドロキシ−５−メチルフェニル）エタノール、２−［３−（１−メチルシクロヘキシル）−４−ヒドロキシ−５−メチルフェニル］エタノール、２−（３−ｔ−ブチル−４−ヒドロキシ−５−エチルフェニル）エタノール、２−（３−ｔ−ペンチル−４−ヒドロキシ−５−エチルフェニル）エタノール、２−（３−ｔ−オクチル−４−ヒドロキシ−５−エチルフェニル）エタノール、２−（３−シクロヘキシル−４−ヒドロキシ−５−エチルフェニル）エタノール、２−［３−（１−メチルシクロヘキシル）−４−ヒドロキシ−５−エチルフェニル］エタノール、
【００４１】
２−（３，５−ジ−ｔ−ブチル−４−ヒドロキシフェニル）エタノール、２−（３−ｔ−ペンチル−４−ヒドロキシ−５−ｔ−ブチルフェニル）エタノール、２−（３−ｔ−オクチル−４−ヒドロキシ−５−ｔ−ブチルフェニル）エタノール、２−（３−シクロヘキシル−４−ヒドロキシ−５−ｔ−ブチルフェニル）エタノール、２−［３−（１−メチルシクロヘキシル）−４−ヒドロキシ−５−ｔ−ブチルフェニル］エタノール、２−（３−ｔ−ブチル−４−メトキシフェニル）エタノール、２−（３−ｔ−ペンチル−４−メトキシフェニル）エタノール、２−（３−ｔ−オクチル−４−メトキシフェニル）エタノール、２−（３−シクロヘキシル−４−メトキシフェニル）エタノール、２−［３−（１−メチルシクロヘキシル）−４−メトキシフェニル］エタノール、２−（３−ｔ−ブチル−４−メトキシ−５−メチルフェニル）エタノール、２−（３−ｔ−ペンチル−４−メトキシ−５−メチルフェニル）エタノール、２−（３−ｔ−オクチル−４−メトキシ−５−メチルフェニル）エタノール、２−（３−シクロヘキシル−４−メトキシ−５−メチルフェニル）エタノール、２−［３−（１−メチルシクロヘキシル）−４−メトキシ−５−メチルフェニル］エタノール、２−（３−ｔ−ブチル−４−メトキシ−５−エチルフェニル）エタノール、２−（３−ｔ−ペンチル−４−メトキシ−５−エチルフェニル）エタノール、２−（３−ｔ−オクチル−４−メトキシ−５−エチルフェニル）エタノール、２−（３−シクロヘキシル−４−メトキシ−５−エチルフェニル）エタノール、
【００４２】
２−［３−（１−メチルシクロヘキシル）−４−メトキシ−５−エチルフェニル］エタノール、２−（３，５−ジ−ｔ−ブチル−４−メトキシフェニル）エタノール、２−（３−ｔ−ペンチル−４−メトキシ−５−ｔ−ブチルフェニル）エタノール、２−（３−ｔ−オクチル−４−メトキシ−５−ｔ−ブチルフェニル）エタノール、  ２−（３−シクロヘキシル−４−メトキシ−５−ｔ−ブチルフェニル）エタノール、２−［３−（１−メチルシクロヘキシル）−４−メトキシ−５−ｔ−ブチルフェニル］エタノール、３−（３−ｔ−ブチル−２−ヒドロキシフェニル）プロパノール、３−（３−ｔ−ブチル−４−ヒドロキシフェニル）プロパノール、３−（５−ｔ−ブチル−２−ヒドロキシフェニル）プロパノール、３−（３−ｔ−ペンチル−４−ヒドロキシフェニル）プロパノール、３−（３−ｔ−オクチル−４−ヒドロキシフェニル）プロパノール、３−（３−シクロヘキシル−４−ヒドロキシフェニル）プロパノール、３−［３−（１−メチルシクロヘキシル）−４−ヒドロキシフェニル］プロパノール、３−（３−ｔ−ブチル−２−ヒドロキシ−５−メチルフェニル）プロパノール、３−（３−ｔ−ブチル−４−ヒドロキシ−５−メチルフェニル）プロパノール、３−（５−ｔ−ブチル−２−ヒドロキシ−３−メチルフェニル）プロパノール、３−（３−ｔ−ペンチル−４−ヒドロキシ−５−メチルフェニル）プロパノール、３−（３−ｔ−オクチル−４−ヒドロキシ−５−メチルフェニル）プロパノール、３−（３−シクロヘキシル−４−ヒドロキシ−５−メチルフェニル）プロパノール、  ３−［３−（１−メチルシクロヘキシル）−４−ヒドロキシ−５−メチルフェニル］プロパノール、３−（３−ｔ−ブチル−４−ヒドロキシ−５−エチルフェニル）プロパノール、
【００４３】
３−（３−ｔ−ペンチル−４−ヒドロキシ−５−エチルフェニル）プロパノール、３−（３−ｔ−オクチル−４−ヒドロキシ−５−エチルフェニル）プロパノール、３−（３−シクロヘキシル−４−ヒドロキシ−５−エチルフェニル）プロパノール、３−［３−（１−メチルシクロヘキシル）−４−ヒドロキシ−５−エチルフェニル］プロパノール、３−（３，５−ジ−ｔ−ブチル−２−ヒドロキシフェニル）プロパノール、３−（３，５−ジ−ｔ−ブチル−４−ヒドロキシフェニル）プロパノール、３−（３−ｔ−ペンチル−４−ヒドロキシ−５−ｔ−ブチルフェニル）プロパノール、３−（３−ｔ−オクチル−４−ヒドロキシ−５−ｔ−ブチルフェニル）プロパノール、３−（３−シクロヘキシル−４−ヒドロキシ−５−ｔ−ブチルフェニル）プロパノール、３−［３−（１−メチルシクロヘキシル）−４−ヒドロキシ−５−ｔ−ブチルフェニル］プロパノール、３−（３−ｔ−ブチル−２−メトキシフェニル）プロパノール、３−（３−ｔ−ブチル−４−メトキシフェニル）プロパノール、３−（３−ｔ−ブチル−５−メトキシフェニル）プロパノール、、３−（３−ｔ−ペンチル−４−メトキシフェニル）プロパノール、３−（３−ｔ−オクチル−４−メトキシフェニル）プロパノール、３−（３−シクロヘキシル−４−メトキシフェニル）プロパノール、３−［３−（１−メチルシクロヘキシル）−４−メトキシフェニル］プロパノール、
【００４４】
３−（３−ｔ−ブチル−２−メトキシ−５−メチルフェニル）プロパノール、３−（３−ｔ−ブチル−４−メトキシ−５−メチルフェニル）プロパノール、３−（５−ｔ−ブチル−２−メトキシ−３−メチルフェニル）プロパノール、３−（３−ｔ−ペンチル−４−メトキシ−５−メチルフェニル）プロパノール、３−（３−ｔ−オクチル−４−メトキシ−５−メチルフェニル）プロパノール、３−（３−シクロヘキシル−４−メトキシ−５−メチルフェニル）プロパノール、３−［３−（１−メチルシクロヘキシル）−４−メトキシ−５−メチルフェニル］プロパノール、３−（３−ｔ−ブチル−４−メトキシ−５−エチルフェニル）プロパノール、３−（３−ｔ−ペンチル−４−メトキシ−５−エチルフェニル）プロパノール、３−（３−ｔ−オクチル−４−メトキシ−５−エチルフェニル）プロパノール、３−（３−シクロヘキシル−４−メトキシ−５−エチルフェニル）プロパノール、３−［３−（１−メチルシクロヘキシル）−４−メトキシ−５−エチルフェニル］プロパノール、３−（３，５−ジ−ｔ−ブチル−２−メトキシフェニル）プロパノール、３−（３，５−ジ−ｔ−ブチル−４−メトキシフェニル）プロパノール、３−（３−ｔ−ペンチル−４−メトキシ−５−ｔ−ブチルフェニル）プロパノール、３−（３−ｔ−オクチル−４−メトキシ−５−ｔ−ブチルフェニル）プロパノール、  ３−（３−シクロヘキシル−４−メトキシ−５−ｔ−ブチルフェニル）プロパノール、
【００４５】
３−［３−（１−メチルシクロヘキシル）−４−メトキシ−５−ｔ−ブチルフェニル］プロパノール、３−（３−ｔ−ブチル−２−エトキシフェニル）プロパノール、３−（３−ｔ−ブチル−４−エトキシフェニル）プロパノール、３−（３−ｔ−ブチル−４−エトキシ−５−メチルフェニル）プロパノール、３−（３−ｔ−ブチル−２−エトキシ−５−メチルフェニル）プロパノール、３−（５−ｔ−ブチル−２−エトキシ−３−メチルフェニル）プロパノール、３−（３，５−ジ−ｔ−ブチル−４−エトキシフェニル）プロパノール、３−（３，５−ジ−ｔ−ブチル−２−エトキシフェニル）プロパノール、４−（３−ｔ−ブチル−２−ヒドロキシフェニル）ブタノール、４−（３−ｔ−ブチル−４−ヒドロキシフェニル）ブタノール、４−（３−ｔ−ブチル−４−ヒドロキシ−５−メチルフェニル）ブタノール、４−（３−ｔ−ブチル−２−ヒドロキシ−５−メチルフェニル）ブタノール、４−（５−ｔ−ブチル−２−ヒドロキシ−３−メチルフェニル）ブタノール、４−（３，５−ジ−ｔ−ブチル−４−ヒドロキシフェニル）ブタノール、４−（３，５−ジ−ｔ−ブチル−２−ヒドロキシフェニル）ブタノール、４−（３−ｔ−ブチル−２−メトキシフェニル）ブタノール、４−（３−ｔ−ブチル−４−メトキシフェニル）ブタノール、４−（３−ｔ−ブチル−４−メトキシ−５−メチルフェニル）ブタノール、４−（３−ｔ−ブチル−２−メトキシ−５−メチルフェニル）ブタノール、４−（５−ｔ−ブチル−２−メトキシ−３−メチルフェニル）ブタノール、４−（３，５−ジ−ｔ−ブチル−４−メトキシフェニル）ブタノール、４−（３，５−ジ−ｔ−ブチル−２−メトキシフェニル）ブタノール、
【００４６】
５−（３−ｔ−ブチル−２−ヒドロキシフェニル）ペンタノール、５−（３−ｔ−ブチル−４−ヒドロキシフェニル）ペンタノール、５−（３−ｔ−ブチル−４−ヒドロキシ−５−メチルフェニル）ペンタノール、５−（３−ｔ−ブチル−２−ヒドロキシ−５−メチルフェニル）ペンタノール、５−（５−ｔ−ブチル−２−ヒドロキシ−３−メチルフェニル）ペンタノール、５−（３，５−ジ−ｔ−ブチル−４−ヒドロキシフェニル）ペンタノール、６−（３，５−ジ−ｔ−ブチル−２−ヒドロキシフェニル）ヘキサノール、６−（３−ｔ−ブチル−２−ヒドロキシフェニル）ヘキサノール、６−（３−ｔ−ブチル−４−ヒドロキシフェニル）ヘキサノール、６−（３−ｔ−ブチル−４−ヒドロキシ−５−メチルフェニル）ヘキサノール、６−（３−ｔ−ブチル−２−ヒドロキシ−５−メチルフェニル）ヘキサノール、６−（５−ｔ−ブチル−２−ヒドロキシ−３−メチルフェニル）ヘキサノール、６−（３，５−ジ−ｔ−ブチル−４−ヒドロキシフェニル）ヘキサノール、６−（３，５−ジ−ｔ−ブチル−２−ヒドロキシフェニル）ヘキサノール等が挙げられる。
これらは、例えば対応するフェニルカルボン酸類またはそのエステル類、ベンズアルデヒド類等を公知方法に準拠して、これを還元することにより製造し得る。
【００４７】
連結基Ｆが式（VIII) で示される基である場合のヒドロキシ化合物(XVII)の代表例としては、例えば2-(3-t- ブチル-2- ヒドロキシフェニルメチルオキシ) エタノール、2-(3-t- ブチル-4- ヒドロキシフェニルメチルオキシ) エタノール、2-(3-t- ブチル-2- ヒドロキシ-5- メチルフェニルメチルオキシ) エタノール、2-(3,5- ジ-t- ブチル-2- ヒドロキシフェニルメチルオキシ) エタノール、2-(3-t- ブチル-4- ヒドロキシ-5- メチルフェニルメチルオキシ) エタノール、2-(3,5- ジ-t- ブチル-4- ヒドロキシフェニルメチルオキシ) エタノール、2-(2- メチル-3,5- ジ-t- ブチル-4- ヒドロキシフェニルメチルオキシ) エタノール、2-(3-t- ブチル-2- メトキシフェニルメチルオキシ) エタノール、2- (3-t-ブチル-4- メトキシフェニルメチルオキシ) エタノール、2- (3-t-ブチル-2- メトキシ-5- メチルフェニルメチルオキシ) エタノール、
【００４８】
2- (3,5-ジ-t- ブチル-2- メトキシフェニルメチルオキシ)エタノール、2- (3-t-ブチル-4- メトキシ-5- メチルフェニルメチルオキシ) エタノール、2-(3,5- ジ-t- ブチル-4- メトキシフェニルメチルオキシ) エタノール、2-(2- メチル-3,5- ジ-t- ブチル-4- メトキシフェニルメチルオキシ) エタノール、3-(3-t- ブチル-2- ヒドロキシフェニルメチルオキシ) プロパノール、3-(3-t- ブチル-4- ヒドロキシフェニルメチルオキシ) プロパノール、3-(3-t- ブチル-2- ヒドロキシ-5- メチルフェニルメチルオキシ) プロパノール、3-(3,5- ジ-t- ブチル-2- ヒドロキシフェニルメチルオキシ) プロパノール、3-(3-t- ブチル-4- ヒドロキシ-5- メチルフェニルメチルオキシ) プロパノール、3-(3,5- ジ-t- ブチル-4- ヒドロキシフェニルメチルオキシ) プロパノール、
【００４９】
3-(2- メチル-3,5- ジ-t- ブチル-4- ヒドロキシフェニルメチルオキシ) プロパノール、3-(3-t- ブチル-2- メトキシフェニルメチルオキシ) プロパノール、2- (3-t-ブチル-4- メトキシフェニルメチルオキシ) プロパノール、2- (3-t-ブチル-2- メトキシ-5- メチルフェニルメチルオキシ) プロパノール、2- (3,5-ジ-t- ブチル-2- メトキシフェニルメチルオキシ) プロパノール、2- (3-t-ブチル-4- メトキシ-5- メチルフェニルメチルオキシ) プロパノール、3-(3,5- ジ-t- ブチル-4- メトキシフェニルメチルオキシ) プロパノール、3-(2- メチル-3,5- ジ-t- ブチル-4- メトキシフェニルメチルオキシ) プロパノール、等が挙げられる
これらは、Ａがメチレンである場合は，例えば対応するジオール類と対応するフェノール化合物とホルムアルデヒド類を反応させることにより，またＡがメチレン以外のアルキレンである場合は、例えば対応するジオール類と対応するハライド化合物とを反応させることにより製造し得る。
【００５１】
連結基Ｆが式（VII)で示される基である場合のヒドロキシ化合物(XVII)の代表例としては、例えば３−ｔ−ブチル−２−ヒドロキシ安息香酸、３−ｔ−ブチル−４−ヒドロキシ安息香酸、５−ｔ−ブチル−２−ヒドロキシ安息香酸、３−ｔ−ペンチル−４−ヒドロキシ安息香酸、３−ｔ−オクチル−４−ヒドロキシ安息香酸、３−シクロヘキシル−４−ヒドロキシ安息香酸、３−（１−メチルシクロヘキシル）−４−ヒドロキシ安息香酸、３−ｔ−ブチル−２−ヒドロキシ−５−メチル安息香酸、３−ｔ−ブチル−４−ヒドロキシ−５−メチル安息香酸、５−ｔ−ブチル−２−ヒドロキシ−３−メチル安息香酸、３−ｔ−ペンチル−４−ヒドロキシ−５−メチル安息香酸、３−ｔ−オクチル−４−ヒドロキシ−５−メチル安息香酸、３−シクロヘキシル−４−ヒドロキシ−５−メチル安息香酸、３−（１−メチルシクロヘキシル）−４−ヒドロキシ−５−メチル安息香酸、３−ｔ−ブチル−４−ヒドロキシ−５−エチル安息香酸、３−ｔ−ペンチル−４−ヒドロキシ−５−エチル安息香酸、３−ｔ−オクチル−４−ヒドロキシ−５−エチル安息香酸、３−シクロヘキシル−４−ヒドロキシ−５−エチル安息香酸、
【００５２】
３−（１−メチルシクロヘキシル）−４−ヒドロキシ−５−エチル安息香酸、３，５−ジ−ｔ−ブチル−２−ヒドロキシ安息香酸、３，５−ジ−ｔ−ブチル−４−ヒドロキシ安息香酸、３−ｔ−ペンチル−４−ヒドロキシ−５−ｔ−ブチル安息香酸、３−ｔ−オクチル−４−ヒドロキシ−５−ｔ−ブチル安息香酸、  ３−シクロヘキシル−４−ヒドロキシ−５−ｔ−ブチル安息香酸、３−（１−メチルシクロヘキシル）−４−ヒドロキシ−５−ｔ−ブチル安息香酸、３−ｔ−ブチル−２−メトキシ安息香酸、３−ｔ−ブチル−４−メトキシ安息香酸、３−ｔ−ブチル−５−メトキシ安息香酸、、３−ｔ−ペンチル−４−メトキシ安息香酸、３−ｔ−オクチル−４−メトキシ安息香酸、３−シクロヘキシル−４−メトキシ安息香酸、３−（１−メチルシクロヘキシル）−４−メトキシ安息香酸、３−ｔ−ブチル−２−メトキシ−５−メチル安息香酸、３−ｔ−ブチル−４−メトキシ−５−メチル安息香酸、５−ｔ−ブチル−２−メトキシ−３−メチル安息香酸、３−ｔ−ペンチル−４−メトキシ−５−メチル安息香酸、３−ｔ−オクチル−４−メトキシ−５−メチル安息香酸、  ３−シクロヘキシル−４−メトキシ−５−メチル安息香酸、３−（１−メチルシクロヘキシル）−４−メトキシ−５−メチル安息香酸、３−ｔ−ブチル−４−メトキシ−５−エチル安息香酸、３−ｔ−ペンチル−４−メトキシ−５−エチル安息香酸、３−ｔ−オクチル−４−メトキシ−５−エチル安息香酸、  ３−シクロヘキシル−４−メトキシ−５−エチル安息香酸、
【００５３】
３−（１−メチルシクロヘキシル）−４−メトキシ−５−エチル安息香酸、３，５−ジ−ｔ−ブチル−２−メトキシ安息香酸、３，５−ジ−ｔ−ブチル−４−メトキシ安息香酸、３−ｔ−ペンチル−４−メトキシ−５−ｔ−ブチル安息香酸、３−ｔ−オクチル−４−メトキシ−５−ｔ−ブチル安息香酸、  ３−シクロヘキシル−４−メトキシ−５−ｔ−ブチル安息香酸、３−（３−（１−メチルシクロヘキシル）−４−メトキシ−５−ｔ−ブチル安息香酸、３−ｔ−ブチル−２−エトキシ安息香酸、３−ｔ−ブチル−４−エトキシ安息香酸、３−ｔ−ブチル−４−エトキシ−５−メチル安息香酸、３−ｔ−ブチル−２−エトキシ−５−メチル安息香酸、５−ｔ−ブチル−２−エトキシ−３−メチル安息香酸、３，５−ジ−ｔ−ブチル−４−エトキシ安息香酸、３，５−ジ−ｔ−ブチル−２−エトキシ安息香酸、（３−ｔ−ブチル−２−ヒドロキシフェニル）酢酸、（３−ｔ−ブチル−４−ヒドロキシフェニル）酢酸、（５−ｔ−ブチル−２−ヒドロキシフェニル）酢酸、（３−ｔ−ペンチル−４−ヒドロキシフェニル）酢酸、（３−ｔ−オクチル−４−ヒドロキシフェニル）酢酸、（３−シクロヘキシル−４−ヒドロキシフェニル）酢酸、［３−（１−メチルシクロヘキシル）−４−ヒドロキシフェニル］酢酸、（３−ｔ−ブチル−２−ヒドロキシ−５−メチルフェニル）酢酸、（３−ｔ−ブチル−４−ヒドロキシ−５−メチルフェニル）酢酸、
【００５４】
（５−ｔ−ブチル−２−ヒドロキシ−３−メチルフェニル）酢酸、（３−ｔ−ペンチル−４−ヒドロキシ−５−メチルフェニル）酢酸、（３−ｔ−オクチル−４−ヒドロキシ−５−メチルフェニル）酢酸、（３−シクロヘキシル−４−ヒドロキシ−５−メチルフェニル）酢酸、［３−（１−メチルシクロヘキシル）−４−ヒドロキシ−５−メチルフェニル］酢酸、（３−ｔ−ブチル−４−ヒドロキシ−５−エチルフェニル）酢酸、（３−ｔ−ペンチル−４−ヒドロキシ−５−エチルフェニル）酢酸、（３−ｔ−オクチル−４−ヒドロキシ−５−エチルフェニル）酢酸、（３−シクロヘキシル−４−ヒドロキシ−５−エチルフェニル）酢酸、［３−（１−メチルシクロヘキシル）−４−ヒドロキシ−５−エチルフェニル］酢酸、（３，５−ジ−ｔ−ブチル−２−ヒドロキシフェニル）酢酸、（３，５−ジ−ｔ−ブチル−４−ヒドロキシフェニル）酢酸、（３−ｔ−ペンチル−４−ヒドロキシ−５−ｔ−ブチルフェニル）酢酸、（３−ｔ−オクチル−４−ヒドロキシ−５−ｔ−ブチルフェニル）酢酸、（３−シクロヘキシル−４−ヒドロキシ−５−ｔ−ブチルフェニル）酢酸、
【００５５】
［３−（１−メチルシクロヘキシル）−４−ヒドロキシ−５−ｔ−ブチルフェニル］酢酸、（３−ｔ−ブチル−２−メトキシフェニル）酢酸、（３−ｔ−ブチル−４−メトキシフェニル）酢酸、（３−ｔ−ブチル−５−メトキシフェニル）酢酸、、（３−ｔ−ペンチル−４−メトキシフェニル）酢酸、（３−ｔ−オクチル−４−メトキシフェニル）酢酸、（３−シクロヘキシル−４−メトキシフェニル）酢酸、［３−（１−メチルシクロヘキシル）−４−メトキシフェニル］酢酸、（３−ｔ−ブチル−２−メトキシ−５−メチルフェニル）酢酸、（３−ｔ−ブチル−４−メトキシ−５−メチルフェニル）酢酸、（５−ｔ−ブチル−２−メトキシ−３−メチルフェニル）酢酸、（３−ｔ−ペンチル−４−メトキシ−５−メチルフェニル）酢酸、（３−ｔ−オクチル−４−メトキシ−５−メチルフェニル）酢酸、（３−シクロヘキシル−４−メトキシ−５−メチルフェニル）酢酸、［３−（１−メチルシクロヘキシル）−４−メトキシ−５−メチルフェニル］酢酸、（３−ｔ−ブチル−４−メトキシ−５−エチルフェニル）酢酸、（３−ｔ−ペンチル−４−メトキシ−５−エチルフェニル）酢酸、（３−ｔ−オクチル−４−メトキシ−５−エチルフェニル）酢酸、（３−シクロヘキシル−４−メトキシ−５−エチルフェニル）酢酸、［３−（１−メチルシクロヘキシル）−４−メトキシ−５−エチルフェニル］酢酸、（３，５−ジ−ｔ−ブチル−２−メトキシフェニル）酢酸、
【００５６】
（３，５−ジ−ｔ−ブチル−４−メトキシフェニル）酢酸、（３−ｔ−ペンチル−４−メトキシ−５−ｔ−ブチルフェニル）酢酸、（３−ｔ−オクチル−４−メトキシ−５−ｔ−ブチルフェニル）酢酸、（３−シクロヘキシル−４−メトキシ−５−ｔ−ブチルフェニル）酢酸、［３−（１−メチルシクロヘキシル）−４−メトキシ−５−ｔ−ブチルフェニル］酢酸、（３−ｔ−ブチル−２−エトキシフェニル）酢酸、（３−ｔ−ブチル−４−エトキシフェニル）酢酸、（３−ｔ−ブチル−４−エトキシ−５−メチルフェニル）酢酸、（３−ｔ−ブチル−２−エトキシ−５−メチルフェニル）酢酸、（５−ｔ−ブチル−２−エトキシ−３−メチルフェニル）酢酸、（３，５−ジ−ｔ−ブチル−４−エトキシフェニル）酢酸、（３，５−ジ−ｔ−ブチル−２−エトキシフェニル）酢酸、３−（３−ｔ−ブチル−２−ヒドロキシフェニル）プロピオン酸、３−（３−ｔ−ブチル−４−ヒドロキシフェニル）プロピオン酸、３−（５−ｔ−ブチル−２−ヒドロキシフェニル）プロピオン酸、３−（３−ｔ−ペンチル−４−ヒドロキシフェニル）プロピオン酸、３−（３−ｔ−オクチル−４−ヒドロキシフェニル）プロピオン酸、３−（３−シクロヘキシル−４−ヒドロキシフェニル）プロピオン酸、３−［３−（１−メチルシクロヘキシル）−４−ヒドロキシフェニル］プロピオン酸、３−（３−ｔ−ブチル−２−ヒドロキシ−５−メチルフェニル）プロピオン酸、３−（３−ｔ−ブチル−４−ヒドロキシ−５−メチルフェニル）プロピオン酸、３−（５−ｔ−ブチル−２−ヒドロキシ−３−メチルフェニル）プロピオン酸、
【００５７】
３−（３−ｔ−ペンチル−４−ヒドロキシ−５−メチルフェニル）プロピオン酸、３−（３−ｔ−オクチル−４−ヒドロキシ−５−メチルフェニル）プロピオン酸、３−（３−シクロヘキシル−４−ヒドロキシ−５−メチルフェニル）プロピオン酸、３−［３−（１−メチルシクロヘキシル）−４−ヒドロキシ−５−メチルフェニル］プロピオン酸、３−  （３−ｔ−ブチル−４−ヒドロキシ−５−エチルフェニル）プロピオン酸、３−（３−ｔ−ペンチル−４−ヒドロキシ−５−エチルフェニル）プロピオン酸、３−（３−ｔ−オクチル−４−ヒドロキシ−５−エチルフェニル）プロピオン酸、３−（３−シクロヘキシル−４−ヒドロキシ−５−エチルフェニル）プロピオン酸、３−［３−（１−メチルシクロヘキシル）−４−ヒドロキシ−５−エチルフェニル］プロピオン酸、３−（３，５−ジ−ｔ−ブチル−２−ヒドロキシフェニル）プロピオン酸、３−（３，５−ジ−ｔ−ブチル−４−ヒドロキシフェニル）プロピオン酸、３−（３−ｔ−ペンチル−４−ヒドロキシ−５−ｔ−ブチルフェニル）プロピオン酸、３−（３−ｔ−オクチル−４−ヒドロキシ−５−ｔ−ブチルフェニル）プロピオン酸、３−（３−シクロヘキシル−４−ヒドロキシ−５−ｔ−ブチルフェニル）プロピオン酸、３−［３−（１−メチルシクロヘキシル）−４−ヒドロキシ−５−ｔ−ブチルフェニル］プロピオン酸、３−（３−ｔ−ブチル−２−メトキシフェニル）プロピオン酸、
【００５８】
３−（３−ｔ−ブチル−４−メトキシフェニル）プロピオン酸、３−（３−ｔ−ブチル−５−メトキシフェニル）プロピオン酸、３−（３−ｔ−ペンチル−４−メトキシフェニル）プロピオン酸、３−（３−ｔ−オクチル−４−メトキシフェニル）プロピオン酸、３−（３−シクロヘキシル−４−メトキシフェニル）プロピオン酸、３−［３−（１−メチルシクロヘキシル）−４−メトキシフェニル］プロピオン酸、３−（３−ｔ−ブチル−２−メトキシ−５−メチルフェニル）プロピオン酸、３−（３−ｔ−ブチル−４−メトキシ−５−メチルフェニル）プロピオン酸、３−（５−ｔ−ブチル−２−メトキシ−３−メチルフェニル）プロピオン酸、３−（３−ｔ−ペンチル−４−メトキシ−５−メチルフェニル）プロピオン酸、３−（３−ｔ−オクチル−４−メトキシ−５−メチルフェニル）プロピオン酸、３−（３−シクロヘキシル−４−メトキシ−５−メチルフェニル）プロピオン酸、３−［３−（１−メチルシクロヘキシル）−４−メトキシ−５−メチルフェニル］プロピオン酸、３−（３−ｔ−ブチル−４−メトキシ−５−エチルフェニル）プロピオン酸、３−（３−ｔ−ペンチル−４−メトキシ−５−エチルフェニル）プロピオン酸、３−（３−ｔ−オクチル−４−メトキシ−５−エチルフェニル）プロピオン酸、３−（３−シクロヘキシル−４−メトキシ−５−エチルフェニル）プロピオン酸、３−［３−（１−メチルシクロヘキシル）−４−メトキシ−５−エチルフェニル］プロピオン酸、
【００５９】
３−（３，５−ジ−ｔ−ブチル−２−メトキシフェニル）プロピオン酸、３−（３，５−ジ−ｔ−ブチル−４−メトキシフェニル）プロピオン酸、３−（３−ｔ−ペンチル−４−メトキシ−５−ｔ−ブチルフェニル）プロピオン酸、３−（３−ｔ−オクチル−４−メトキシ−５−ｔ−ブチルフェニル）プロピオン酸、３−（３−シクロヘキシル−４−メトキシ−５−ｔ−ブチルフェニル）プロピオン酸、３−［３−（１−メチルシクロヘキシル）−４−メトキシ−５−ｔ−ブチルフェニル］プロピオン酸、３−（３−ｔ−ブチル−２−エトキシフェニル）プロピオン酸、３−（３−ｔ−ブチル−４−エトキシフェニル）プロピオン酸、３−（３−ｔ−ブチル−４−エトキシ−５−メチルフェニル）プロピオン酸、３−（３−ｔ−ブチル−２−エトキシ−５−メチルフェニル）プロピオン酸、３−（５−ｔ−ブチル−２−エトキシ−３−メチルフェニル）プロピオン酸、３−（３，５−ジ−ｔ−ブチル−４−エトキシフェニル）プロピオン酸、３−（３，５−ジ−ｔ−ブチル−２−エトキシフェニル）プロピオン酸、３−（３−ｔ−ブチル−２−ヒドロキシフェニル）ブタノイックアシッド、３−（３−ｔ−ブチル−４−ヒドロキシフェニル）ブタノイックアシッド、３−（３−ｔ−ブチル−４−ヒドロキシ−５−メチルフェニル）ブタノイックアシッド、３−（３−ｔ−ブチル−２−ヒドロキシ−５−メチルフェニル）ブタノイックアシッド、
【００６０】
３−（５−ｔ−ブチル−２−ヒドロキシ−３−メチルフェニル）ブタノイックアシッド、３−（３，５−ジ−ｔ−ブチル−４−ヒドロキシフェニル）ブタノイックアシッド、３−（３，５−ジ−ｔ−ブチル−２−ヒドロキシフェニル）ブタノイックアシッド、３−（３−ｔ−ブチル−２−メトキシフェニル）ブタノイックアシッド、３−（３−ｔ−ブチル−４−メトキシフェニル）ブタノイックアシッド、３−（３−ｔ−ブチル−４−メトキシ−５−メチルフェニル）ブタノイックアシッド、３−（３−ｔ−ブチル−２−メトキシ−５−メチルフェニル）ブタノイックアシッド、３−（５−ｔ−ブチル−２−メトキシ−３−メチルフェニル）ブタノイックアシッド、３−（３，５−ジ−ｔ−ブチル−４−メトキシフェニル）ブタノイックアシッド、３−（３，５−ジ−ｔ−ブチル−２−メトキシフェニル）ブタノイックアシッド等のカルボン類が挙げられる。
【００６１】
かかるカルボン酸類は、Ａが単結合である場合には、例えば対応するヒドロキシ安息香酸、アルコキシ安息香酸、アラルキルオキシ安息香酸等を、塩化アルミニウムや塩化亜鉛等の触媒を用いて、フリーデルクラフツ反応することにより製造し得るし、Ｚがヒドロキシ基、アルコキシ基、アラルキルオキシ基のときは、対応するフェノール類と、水酸化ナトリウム、水酸化カリウム等のアルカリ金属水酸化物と二酸化炭素とを用いて、特開昭62-61949号公報、特開昭63-165341 号公報に記載の方法に準拠して、コルベ・シュミット反応させることにより製造し得る。
またＡが、炭素数１〜８のアルキレンである場合には、例えばラバー  ケミストリー  アンド  テクノロジー  46,96(1973) に記載の方法に準拠して、対応するフェノールを、塩化アルミニウムや塩化亜鉛等のフリーデル・クラフツ触媒、カルボアルコキシアルカノイルハロゲノイドを用いてアシル化した後、パラジウム炭、白金炭等の水素化触媒により、ベンジル位のカルボニル基を還元してアルキレンにし、次いで酸またはアルカリによりエステルを加水分解することにより製造し得る。
【００６２】
連結基Ｆが式（IX) で示される基である場合のヒドロキシ化合物(XVII)の代表例としては、例えば安息香酸2-ヒドロキシエチル、3-t-ブチル-2- ヒドロキシ安息香酸 2- ヒドロキシエチル、3-t-ブチル-4- ヒドロキシ安息香酸 2- ヒドロキシエチル、3-t-ブチル-5- ヒドロキシ安息香酸 2- ヒドロキシエチル、3-t-ペンチル-4- ヒドロキシ安息香酸 2- ヒドロキシエチル、3-t-オクチル-4- ヒドロキシ安息香酸 2- ヒドロキシエチル、 3- シクロヘキシル-4- ヒドロキシ安息香酸 2- ヒドロキシエチル、3-(1- メチルシクロヘキシル）-4- ヒドロキシ安息香酸 2- ヒドロキシエチル、3-t-ブチル-2- ヒドロキシ-5- メチル安息香酸 2- ヒドロキシエチル、3-t-ブチル-4- ヒドロキシ-5- メチル安息香酸 2- ヒドロキシエチル、3-t-ブチル-4- ヒドロキシ-5- メチル安息香酸 3- ヒドロキシプロピル、5-t-ブチル-2- ヒドロキシ-3- メチル安息香酸 2- ヒドロキシエチル、3t- ペンチル-4- ヒドロキシ5-メチル安息香酸 2- ヒドロキシエチル、3-t-オクチル-4- ヒドロキシ-5- メチル安息香酸 2- ヒドロキシエチル、 3- シクロヘキシル-4- ヒドロキシ-5- メチル安息香酸 2- ヒドロキシエチル、3-(1- メチルシクロヘキシル）-4- ヒドロキシ-5- メチル安息香酸 2- ヒドロキシエチル、 3-t- ブチル-4- ヒドロキシ-5- エチル安息香酸 2- ヒドロキシエチル、3-t-ペンチル-4- ヒドロキシ-5- エチル安息香酸 2- ヒドロキシエチル、3-t-オクチル-4- ヒドロキシ-5- エチル安息香酸 2- ヒドロキシエチル、
【００６３】
3- シクロヘキシル-4- ヒドロキシ-5- エチル安息香酸 2- ヒドロキシエチル、3-(1- メチルシクロヘキシル）-4- ヒドロキシ-5- エチル安息香酸 2- ヒドロキシエチル、3 ，5-ジ-t- ブチル-2- ヒドロキシ安息香酸 2- ヒドロキシエチル、3 ，5 ジ-t- ブチル-4- ヒドロキシ安息香酸 2- ヒドロキシエチル、3 ，5 ジ-t- ブチル-4- ヒドロキシ安息香酸 3- ヒドロキシプロピル、3-t-ペンチル-4- ヒドロキシ-5-t- ブチル安息香酸 2- ヒドロキシエチル、3-t-オクチル-4- ヒドロキシ-5-t- ブチル安息香酸 2- ヒドロキシエチル、 3- シクロヘキシル-4- ヒドロキシ-5-t- ブチル安息香酸 2- ヒドロキシエチル、3-(3-(1-メチルシクロヘキシル)-4- ヒドロキシ-5-t- ブチル安息香酸 2- ヒドロキシエチル  (3-t- ブチル-4- ヒドロキシフェニル)酢酸 2- ヒドロキシエチル、(3-t- ブチル-5- ヒドロキシフェニル)酢酸 2- ヒドロキシエチル、 (3-t- ペンチル-4- ヒドロキシフェニル)酢酸 2- ヒドロキシエチル、(3t-オクチル-4- ヒドロキシフェニル)酢酸 2- ヒドロキシエチル、 (3-シクロヘキシル-4- ヒドロキシフェニル)酢酸 2- ヒドロキシエチル、[3-(1-メチルシクロヘキシル)-4- ヒドロキシフェニル] 酢酸 2- ヒドロキシエチル、(3-t- ブチル-2- ヒドロキシ-5- メチルフェニル)酢酸 2- ヒドロキシエチル、
【００６４】
(3-t- ブチル-4- ヒドロキシ-5- メチルフェニル）酢酸 2- ヒドロキシエチル、(3-t- ブチル-4- ヒドロキシ-5- メチルフェニル）酢酸 3- ヒドロキシプロピル、 (5-t- ブチル-2- ヒドロキシ-3- メチルフェニル）酢酸 2- ヒドロキシエチル、(3-t- ペンチル-4- ヒドロキシ-5- メチルフェニル）酢酸 2- ヒドロキシエチル、(3-t- オクチル-4- ヒドロキシ-5- メチルフェニル）酢酸 2- ヒドロキシエチル、 (3-シクロヘキシル-4- ヒドロキシ-5- メチルフェニル）酢酸 2- ヒドロキシエチル、[3-(1-メチルシクロヘキシル）-4- ヒドロキシ-5- メチルフェニル] 酢酸 2- ヒドロキシエチル、 (3-t-ブチル-4- ヒドロキシ-5- エチルフェニル）酢酸 2- ヒドロキシエチル、(3-t- ペンチル-4- ヒドロキシ-5- エチルフェニル）酢酸 2- ヒドロキシエチル、(3-t- オクチル-4- ヒドロキシ-5- エチルフェニル）酢酸 2- ヒドロキシエチル、 (3-シクロヘキシル-4- ヒドロキシ-5- エチルフェニル）酢酸 2- ヒドロキシエチル、[3-(1-メチルシクロヘキシル）-4- ヒドロキシ-5- エチルフェニル] 酢酸 2- ヒドロキシエチル、(3，5-ジ-t- ブチル-2- ヒドロキシフェニル）酢酸 2- ヒドロキシエチル、(3，5-ジ-t- ブチル-4- ヒドロキシフェニル）酢酸 2- ヒドロキシエチル、(3，5-ジ-t- ブチル-4- ヒドロキシフェニル）酢酸 3- ヒドロキシプロピル、
【００６５】
(3-t- ペンチル-4- ヒドロキシ-5-t- ブチルフェニル）酢酸 2- ヒドロキシエチル、(3-tオクチル-4- ヒドロキシ-5-t- ブチルフェニル）酢酸 2- ヒドロキシエチル、 (3-シクロヘキシル-4- ヒドロキシ-5-t- ブチルフェニル）酢酸 2- ヒドロキシエチル、[3-(1-メチルシクロヘキシル）-4- ヒドロキシ-5-t- ブチルフェニル] 酢酸 2- ヒドロキシエチル3-(3-t- ブチル-2- ヒドロキシフェニル）プロピオン酸 2- ヒドロキシエチル、3-(3-t- ブチル-4- ヒドロキシフェニル）プロピオン酸 2- ヒドロキシエチル、3-(3-t- ブチル-5- ヒドロキシフェニル）プロピオン酸 2- ヒドロキシエチル、2-、(3-t- ペンチル-4- ヒドロキシフェニル）プロピオン酸 2- ヒドロキシエチル、3-(3-t- オクチル-4- ヒドロキシフェニル）プロピオン酸 2- ヒドロキシエチル、3-(3- シクロヘキシル-4- ヒドロキシフェニル）プロピオン酸 2- ヒドロキシエチル、3-[3-(1-メチルシクロヘキシル）-4- ヒドロキシフェニル] プロピオン酸 2- ヒドロキシエチル、3-(3-t- ブチル-2- ヒドロキシ-5- メチルフェニル）プロピオン酸 2- ヒドロキシエチル、3-(3-t- ブチル-4- ヒドロキシ-5- メチルフェニル）プロピオン酸 2- ヒドロキシエチル、
【００６６】
3-(5-t- ブチル-2- ヒドロキシ-3- メチルフェニル)プロピオン酸 2- ヒドロキシエチル、3-(3-t- ペンチル-4- ヒドロキシ-5- メチルフェニル)プロピオン酸 2- ヒドロキシエチル、3-(3-t- オクチル-4- ヒドロキシ5-メチルフェニル)プロピオン酸 2- ヒドロキシエチル、3-(3- シクロヘキシル-4- ヒドロキシ-5- メチルフェニル)プロピオン酸 2- ヒドロキシエチル、3-[3-(1-メチルシクロヘキシル)-4- ヒドロキシ-5- メチルフェニル] プロピオン酸 2- ヒドロキシエチル、3-(3-t- ブチル-4- ヒドロキシ-5- エチルフェニル)プロピオン酸 2- ヒドロキシエチル、3-(3-t- ペンチル-4- ヒドロキシ-5- エチルフェニル)プロピオン酸 2- ヒドロキシエチル、3-(3-t- オクチル-4- ヒドロキシ-5- エチルフェニル)プロピオン酸 2- ヒドロキシエチル、3-(3- シクロヘキシル-4- ヒドロキシ-5- エチルフェニル)プロピオン酸 2- ヒドロキシエチル、3-[3-(1-メチルシクロヘキシル)-4- ヒドロキシ-5- エチルフェニル] プロピオン酸 2- ヒドロキシエチル、3-(3，5-ジ-t- ブチル-2- ヒドロキシフェニル)プロピオン酸 2- ヒドロキシエチル、3-(3，5-ジ-t- ブチル-4- ヒドロキシフェニル)プロピオン酸 2- ヒドロキシエチル、3-(3，5-ジ-t- ブチル-4- ヒドロキシフェニル)プロピオン酸 3- ヒドロキシプロピル、
【００６７】
3-(3-t- ペンチル-4- ヒドロキシ-5-t- ブチルフェニル）プロピオン酸 2- ヒドロキシエチル、3-(3-t- オクチル-4- ヒドロキシ-5-t- ブチルフェニル）プロピオン酸 2- ヒドロキシエチル、3-(3- シクロヘキシル-4- ヒドロキシ-5-t- ブチルフェニル）プロピオン酸 2- ヒドロキシエチル、3-[3-(1-メチルシクロヘキシル）-4- ヒドロキシ-5-t- ブチルフェニル] プロピオン酸 2- ヒドロキシエチル、4-(3-t- ブチル-2- ヒドロキシフェニル）酪酸 2- ヒドロキシエチル、4-(3t ブチル-4- ヒドロキシフェニル）酪酸 2- ヒドロキシエチル、4-(3-t- ブチル-4- ヒドロキシ-5- メチルフェニル）酪酸 2- ヒドロキシエチル、4-(3-t- ブチル-4- ヒドロキシ-5- メチルフェニル）酪酸 3- ヒドロキシプロピル、4-(3-t- ブチル-2- ヒドロキシ-5- メチルフェニル）酪酸 2- ヒドロキシエチル、4-(5-t- ブチル-2- ヒドロキシ-3- メチルフェニル）酪酸 2- ヒドロキシエチル、4-(3，5-ジ-t- ブチル-4- ヒドロキシフェニル）酪酸 2- ヒドロキシエチル、4-(3，5-ジ-t- ブチル-4- ヒドロキシフェニル）酪酸 3- ヒドロキシプロピル、4-(3，5-ジ-t- ブチル-2- ヒドロキシフェニル）酪酸 2- ヒドロキシエチル、
【００６８】
3-t-ブチル-2- メトキシ安息香酸 2- ヒドロキシエチル、3-t-ブチル-4- メトキシ安息香酸 2- ヒドロキシエチル、3-t-ブチル-5- メトキシ安息香酸 2- ヒドロキシエチル、3-t-ペンチル-4- メトキシ安息香酸 2- ヒドロキシエチル、3-t-オクチル-4- メトキシ安息香酸 2- ヒドロキシエチル、 3- シクロヘキシル-4- メトキシ安息香酸 2- ヒドロキシエチル、3-(1- メチルシクロヘキシル）-4- メトキシ安息香酸 2- ヒドロキシエチル、3-t-ブチル-2- メトキシ-5- メチル安息香酸 2- ヒドロキシエチル、3-t-ブチル-4- メトキシ-5- メチル安息香酸 2- ヒドロキシエチル、3-t-ブチル-4- メトキシ-5- メチル安息香酸 3- ヒドロキシプロピル、5-t-ブチル-2- メトキシ-3- メチル安息香酸 2- ヒドロキシエチル、3t- ペンチル-4- メトキシ-5- メチル安息香酸 2- ヒドロキシエチル、3-t-オクチル-4- メトキシ-5- メチル安息香酸 2- ヒドロキシエチル、 3- シクロヘキシル-4- メトキシ-5- メチル安息香酸 2- ヒドロキシエチル、3-(1- メチルシクロヘキシル）-4- メトキシ-5- メチル安息香酸 2- ヒドロキシエチル、 3-t- ブチル-4- メトキシ-5- エチル安息香酸 2- ヒドロキシエチル、
【００６９】
3-t-ペンチル-4- メトキシ-5- エチル安息香酸 2- ヒドロキシエチル、3-t-オクチル-4- メトキシ-5- エチル安息香酸 2- ヒドロキシエチル、 3- シクロヘキシル-4- メトキシ-5- エチル安息香酸 2- ヒドロキシエチル、3-(1- メチルシクロヘキシル）-4- メトキシ-5- エチル安息香酸 2- ヒドロキシエチル、3 ，5-ジ-t- ブチル-2- メトキシ安息香酸 2- ヒドロキシエチル、3 ，5 ジ-t- ブチル-4- メトキシ安息香酸 2- ヒドロキシエチル、3 ，5 ジ-t- ブチル-4- メトキシ安息香酸 3- ヒドロキシプロピル、3-t-ペンチル-4- メトキシ-5-t- ブチル安息香酸 2- ヒドロキシエチル、3-t-オクチル-4- メトキシ-5-t- ブチル安息香酸 2- ヒドロキシエチル、 3- シクロヘキシル-4- メトキシ-5-t- ブチル安息香酸 2- ヒドロキシエチル、3-(3-(1-メチルシクロヘキシル）-4- メトキシ-5-t- ブチル安息香酸 2- ヒドロキシエチル、3-t-ブチル-2- エトキシ安息香酸 2- ヒドロキシエチル、3-t ブチル-4- エトキシ安息香酸 2- ヒドロキシエチル、3-t-ブチル-4- エトキシ-5- メチル安息香酸 2- ヒドロキシエチル、3-t-ブチル-4- エトキシ-5- メチル安息香酸 3- ヒドロキシプロピル、
【００７０】
3-t-ブチル-2- エトキシ-5- メチル安息香酸 2- ヒドロキシエチル、5-t-ブチル-2- エトキシ-3- メチル安息香酸 2- ヒドロキシエチル、3 ，5-ジ-t- ブチル-4- エトキシ安息香酸 2- ヒドロキシエチル、3 ，5-ジ-t- ブチル-2- エトキシ安息香酸 2- ヒドロキシエチル、(3-t- ブチル-4- メトキシフェニル）酢酸 2- ヒドロキシエチル、(3-t- ブチル-5- メトキシフェニル）酢酸 2- ヒドロキシエチル、 (3-t- ペンチル-4- メトキシフェニル）酢酸 2- ヒドロキシエチル、(3t-オクチル-4- メトキシフェニル）酢酸 2- ヒドロキシエチル、 (3-シクロヘキシル-4- メトキシフェニル）酢酸 2- ヒドロキシエチル、[3-(1-メチルシクロヘキシル）-4- メトキシフェニル] 酢酸 2- ヒドロキシエチル、(3-t- ブチル-2- メトキシ-5- メチルフェニル）酢酸 2- ヒドロキシエチル、(3-t- ブチル-4- メトキシ-5- メチルフェニル）酢酸 2- ヒドロキシエチル、(3-t- ブチル-4- メトキシ-5- メチルフェニル）酢酸 3- ヒドロキシプロピル、 (5-t- ブチル-2- メトキシ-3- メチルフェニル）酢酸 2- ヒドロキシエチル、(3-t- ペンチル-4- メトキシ-5- メチルフェニル）酢酸 2- ヒドロキシエチル、(3-t- オクチル-4- メトキシ-5- メチルフェニル）酢酸 2- ヒドロキシエチル、 (3-シクロヘキシル-4- メトキシ-5- メチルフェニル）酢酸 2- ヒドロキシエチル、
【００７１】
[3-(1-メチルシクロヘキシル）-4- メトキシ-5- メチルフェニル] 酢酸 2- ヒドロキシエチル、 (3-t-ブチル-4- メトキシ-5- エチルフェニル）酢酸 2- ヒドロキシエチル、(3-t- ペンチル-4- メトキシ-5- エチルフェニル）酢酸 2- ヒドロキシエチル、(3-t- オクチル-4- メトキシ-5- エチルフェニル）酢酸 2- ヒドロキシエチル、 (3-シクロヘキシル-4- メトキシ-5- エチルフェニル）酢酸 2- ヒドロキシエチル、[3-(1-メチルシクロヘキシル）-4- メトキシ-5- エチルフェニル] 酢酸 2- ヒドロキシエチル、(3，5-ジ-t- ブチル-2- メトキシフェニル）酢酸 2- ヒドロキシエチル、(3，5-ジ-t- ブチル-4- メトキシフェニル）酢酸 2- ヒドロキシエチル、(3，5-ジ-t- ブチル-4- メトキシフェニル）酢酸 3- ヒドロキシプロピル、 (3-t- ペンチル-4- メトキシ-5-t- ブチルフェニル）酢酸 2- ヒドロキシエチル、(3-tオクチル-4- メトキシ-5-t- ブチルフェニル）酢酸 2- ヒドロキシエチル、 (3-シクロヘキシル-4- メトキシ-5-t- ブチルフェニル）酢酸 2- ヒドロキシエチル、[3-(1-メチルシクロヘキシル）-4- メトキシ-5-t- ブチルフェニル] 酢酸 2- ヒドロキシエチル、(3-t- ブチル-2- エトキシフェニル）酢酸 2- ヒドロキシエチル、
【００７２】
(3-t- ブチル-4- エトキシフェニル）酢酸 2- ヒドロキシエチル、(3-t- ブチル-4- エトキシ-5- メチルフェニル）酢酸 2- ヒドロキシエチル、(3-t- ブチル-4- エトキシ-5- メチルフェニル）酢酸 3- ヒドロキシプロピル、 (3-t- ブチル-2- エトキシ-5- メチルフェニル）酢酸 2- ヒドロキシエチル、(3-t- ブチル-2- エトキシ-5- メチルフェニル）酢酸 2- ヒドロキシエチル、(5-t- ブチル-2- エトキシ-3- メチルフェニル）酢酸 2- ヒドロキシエチル、(3，5-ジ-t- ブチル-4- エトキシフェニル）酢酸 2- ヒドロキシエチル、(3，5-ジ-t- ブチル-4- エトキシフェニル）酢酸 3- ヒドロキシプロピル、 (3，5-ジ-t- ブチル-2- エトキシフェニル）酢酸 2- ヒドロキシエチル、3-(3-t- ブチル-2- メトキシフェニル）プロピオン酸 2- ヒドロキシエチル、3-(3-t- ブチル-4- メトキシフェニル）プロピオン酸 2- ヒドロキシエチル、3-(3-t- ブチル-5- メトキシフェニル）プロピオン酸 2- ヒドロキシエチル、2-、(3-t- ペンチル-4- メトキシフェニル）プロピオン酸 2- ヒドロキシエチル、3-(3-t- オクチル-4- メトキシフェニル）プロピオン酸 2- ヒドロキシエチル、3-(3- シクロヘキシル-4- メトキシフェニル）プロピオン酸 2- ヒドロキシエチル、
【００７３】
3-[3-(1-メチルシクロヘキシル）-4- メトキシフェニル] プロピオン酸 2- ヒドロキシエチル、3-(3-t- ブチル-2- メトキシ-5- メチルフェニル）プロピオン酸 2- ヒドロキシエチル、3-(3-t- ブチル-4- メトキシ-5- メチルフェニル）プロピオン酸 2- ヒドロキシエチル、3-(5-t- ブチル-2- メトキシ-3- メチルフェニル）プロピオン酸 2- ヒドロキシエチル、3-(3-t- ペンチル-4- メトキシ-5- メチルフェニル）プロピオン酸 2- ヒドロキシエチル、3-(3-t- オクチル-4- メトキシ-5- メチルフェニル）プロピオン酸 2- ヒドロキシエチル、3-(3- シクロヘキシル-4- メトキシ-5- メチルフェニル）プロピオン酸 2- ヒドロキシエチル、3-[3-(1-メチルシクロヘキシル）-4- メトキシ-5- メチルフェニル] プロピオン酸 2- ヒドロキシエチル、3-(3-t- ブチル-4- メトキシ-5- エチルフェニル）プロピオン酸 2- ヒドロキシエチル、3-(3-t- ペンチル-4- メトキシ-5- エチルフェニル）プロピオン酸 2- ヒドロキシエチル、3-(3-t- オクチル-4- メトキシ-5- エチルフェニル）プロピオン酸 2- ヒドロキシエチル、3-(3- シクロヘキシル-4- メトキシ-5- エチルフェニル）プロピオン酸 2- ヒドロキシエチル、3-[3-(1-メチルシクロヘキシル）-4- メトキシ-5- エチルフェニル] プロピオン酸 2- ヒドロキシエチル、3-(3，5-ジ-t- ブチル-2- メトキシフェニル）プロピオン酸 2- ヒドロキシエチル、3-(3，5-ジ-t- ブチル-4- メトキシフェニル）プロピオン酸 2- ヒドロキシエチル、
【００７４】
3-(3，5-ジ-t- ブチル-4- メトキシフェニル）プロピオン酸 3- ヒドロキシプロピル、3-(3-t- ペンチル-4- メトキシ-5-t- ブチルフェニル）プロピオン酸 2- ヒドロキシエチル、3-(3-t- オクチル-4- メトキシ-5-t- ブチルフェニル）プロピオン酸 2- ヒドロキシエチル、3-(3- シクロヘキシル-4- メトキシ-5-t- ブチルフェニル）プロピオン酸 2- ヒドロキシエチル、3-[3-(1-メチルシクロヘキシル）-4- メトキシ-5-t- ブチルフェニル] プロピオン酸 2- ヒドロキシエチル、3-(3-t- ブチル-2- エトキシフェニル）プロピオン酸 2- ヒドロキシエチル、3-(3-t- ブチル-4- エトキシフェニル）プロピオン酸 2- ヒドロキシエチル、3-(3-t- ブチル-4- エトキシ-5- メチルフェニル）プロピオン酸 2- ヒドロキシエチル、3-(3-t- ブチル-4- エトキシ-5- メチルフェニル）プロピオン酸 3- ヒドロキシプロピル、3-(5-t- ブチル-2- エトキシ-3- メチルフェニル）プロピオン酸 2- ヒドロキシエチル、3-(3，5-ジ-t- ブチル-4- エトキシフェニル）プロピオン酸 2- ヒドロキシエチル、3-(3，5-ジ-t- ブチル-4- エトキシフェニル）プロピオン酸 3- ヒドロキシプロピル、3-(3，5-ジ-t- ブチル-2- エトキシフェニル）プロピオン酸 2- ヒドロキシエチル、
【００７５】
4-(3-t- ブチル-2- メトキシフェニル）酪酸 2- ヒドロキシエチル、4-(3t ブチル-4- メトキシフェニル）酪酸 2- ヒドロキシエチル、4-(3-t- ブチル-4- メトキシ-5- メチルフェニル）酪酸 2- ヒドロキシエチル、4-(3-t- ブチル-4- メトキシ-5- メチルフェニル）酪酸 3- ヒドロキシプロピル、4-(3-t- ブチル-2- メトキシ-5- メチルフェニル）酪酸 2- ヒドロキシエチル、4-(5-t- ブチル-2- メトキシ-3- メチルフェニル）酪酸 2- ヒドロキシエチル、4-(3，5-ジ-t- ブチル-4- メトキシフェニル）酪酸 2- ヒドロキシエチル、4-(3，5-ジ-t- ブチル-4- メトキシフェニル）酪酸 3- ヒドロキシプロピル、4-(3，5-ジ-t- ブチル-2- メトキシフェニル）酪酸 2- ヒドロキシエチル、4-(3-t- ブチル-4- エトキシ-5- メチルフェニル）酪酸 2- ヒドロキシエチル、4-(3-t- ブチル-4- エトキシ-5- メチルフェニル）酪酸 3- ヒドロキシプロピル、4-(3，5-ジ-t- ブチル-4- エトキシフェニル）酪酸 2- ヒドロキシエチル、4-(3，5-ジ-t- ブチル-4- エトキシフェニル）酪酸 3- ヒドロキシプロピル、等が挙げられる。
これらは、例えば対応するジオール類と対応するカルボン酸、カルボン酸エステル類、カルボン酸ハライド類等とを反応させることにより製造し得る。
【００７６】
連結基Ｆが式（X)で示される基である場合のヒドロキシ化合物(XVII)の代表例としては、例えばヒドロキシ酢酸フェニル、ヒドロキシ酢酸ベンジル、2-ヒドロキシプロピオン酸フェニル、2-ヒドロキシプロピオン酸ベンジル、3-ヒドロキシプロピオン酸フェニル、3-ヒドロキシプロピオン酸ベンジル、 2- ヒドロキシ-2- メチル- プロピオン酸フェニル、2-ヒドロキシ-2- メチルプロピオン酸ベンジル、3-ヒドロキシ-2メチルプロピオン酸フェニル、3-ヒドロキシ-2- メチルプロピオン酸ベンジル、2-ヒドロキシ酪酸フェニル、2-ヒドロキシ酪酸ベンジル、2-ヒドロキシ-2- メチル酪酸フェニル、2-ヒドロキシ-2- メチル酪酸ベンジル、2-ヒドロキシ-3- メチル酪酸フェニル、2-ヒドロキシ-3- メチル酪酸ベンジル、2-エチル-2- ヒドロキシ酪酸フェニル、2-エチル-2- ヒドロキシ酪酸ベンジル、3-ヒドロキシ酪酸フェニル、3-ヒドロキシ酪酸ベンジル、4-ヒドロキシ酪酸フェニル、4-ヒドロキシ酪酸ベンジル、2-ヒドロキシ-4- メチルペンタン酸フェニル、2-ヒドロキシ-4- メチルペンタン酸ベンジル、2-ヒドロキシヘキサン酸フェニル、2-ヒドロキシヘキサン酸ベンジル等が挙げられる。
【００７７】
また５価のリン系化合物（Ｉ）は、例えばJ.Org.Chem.,25,1000(1959) 等に記載の方法に準拠して、対応する３価のリン系化合物を酸化せしめることにより製造することもできる。ここで、対応する３価のリン系化合物は、例えば、特開平5-86084 号公報、特開平8-41245 号公報、特願平8-205738号、特願平8-207445号、特願平８−246271号、特願平8-208463号、特願平8-223779号、特願平8-222491号、特願平8-252924号、特願平8-261653号、特願平8-254485号等に記載の方法に準拠して製造し得る。
【００７８】
かくして、本発明の５価のリン系化合物（Ｉ）が得られるが、かかる具体化合物としては、例えば、3-(3-t- ブチル-4- ヒドロキシ-5- メチルフェニル) プロピオン酸2-[4,8- ジ-t- ブチル-2,10-ジメチル-6- オキソ-12H- ジベンゾ[d,g][1,3,2]ジオキサホスホシン-6- イル) オキシ] エチル、3-(3-t- ブチル-4- ヒドロキシ-5- メチルフェニル) プロピオン酸2-[2,4,8,10-テトラ-t- ブチル-6- オキソ-12H- ジベンゾ[d,g][1,3,2]ジオキサホスホシン-6- イル) オキシ] エチル、
【００７９】
3-(3,5- ジ-t- ブチルフェニル) プロピオン酸2-[2,4,8,10-テトラ-t- ブチル-6- オキソ-12H- ジベンゾ[d,g][1,3,2]ジオキサホスホシン-6- イル] オキシ] エチル、3-(3-t- ブチル-4- ヒドロキシフェニル) プロピオン酸2-[2,4,8,10-テトラ-t- ブチル-6- オキソ-12H- ジベンゾ[d,g][1,3,2]ジオキサホスホシン-6- イル] オキシ] エチル、3-(3-t- ブチル-4- ヒドロキシ-5- メチルフェニル) プロピオン酸2-[2,4,8,10-テトラ-t- ブチル-6- オキソ12- メチル-12Hジベンゾ[d,g][1,3,2]ジオキサホスホシン-6- イル] オキシ] エチル、3-(3-t- ブチル-4- ヒドロキシ-5- メチルフェニル) プロピオン酸2-[2,4,8,10-テトラ-t- ブチル-6- オキソ- ジベンゾ[d,f][1,3,2]ジオキサホスフェピン-6- イル] オキシ] エチル、3-(3,5- ジ-t- ブチル-4- ヒドロキシフェニル) プロピオン酸2-[2,4,8,10-テトラ-t- ブチル-6- オキソ- ジベンゾ[d,f][1,3,2]ジオキサホスフェピン-6- イル] オキシ] エチル、
【００８０】
3-(3-t- ブチル-4- メトキシ-5- メチルフェニル) プロピオン酸2-[(2,4,8,10- テトラ-t- ブチル-6- オキソ-12-メチル-12H- ジベンゾ[d,g][1,3,2]ジオキサフォスホシン-6- イル) オキシ] エチル、3-(3-t- ブチル-4- メトキシ-5- メチルフェニル) プロピオン酸2-[(2,4,8,10- テトラ-t- ブチル-6- オキソ-12H- ジベンゾ[d,f][1,3,2]ジオキサフォスフェピン-6- イル) オキシ] エチル、3-フェニルプロピオン酸  2-[(2,4,8,10- テトラ-t- ブチル-6- オキソ-12-メチル-12H- ジベンゾ[d,g][1,3,2]ジオキサフォスホシン-6- イル) オキシ] エチル、2-[2-(4,8-ジ-t- ブチル-2,10-ジメチル-6- オキソ-12H- ジベンゾ[d,g][1,3,2]ジオキサホスホシン-6- イル) オキシ-3-t- ブチル-5- メチルベンジル]-6-t-ブチル-4- メチルフェノール、 2-[2-(2,4,8,10-テトラ-t- ブチル-6- オキソ-12H- ジベンゾ[d,g][1,3,2]ジオキサホスホシン-6- イル) オキシ-3,5- ジ-t- ブチルベンジル]-4,6-ジ-t- ブチルフェノール、2-[1-[2-(4,8- ジ-t- ブチル-2,10-ジメチル-6- オキソ-12H- ジベンゾ[d,g][1,3,2]ジオキサホスホシン-6- イル) オキシ-3-t- ブチル-5- メチルフェニル] エチル]-6-t-ブチル-4- メチルフェノール、2-[1-[2-(2,4,8,10-テトラ-t- ブチル-6- オキソ12- メチル-12Hジベンゾ[d,g][1,3,2]ジオキサホスホシン-6- イル) オキシ-3,5- ジ-t- ブチルフェニル] エチル]-4,6-ジ-t- ブチルフェノール、
【００８１】
2-[2-(4,8-ジ-t- ブチル-2,10-ジメチル-6- オキソ-12H- ジベンゾ[d,g][1,3,2]ジオキサホスホシン-6- イル) オキシ-3,5- ジ-t- ブチルフェニル]- 4,6- ジ-t- ブチルフェノール、2-[1-[2-(4,8- ジ-t- ブチル-2,10-ジメチル-6- オキソ-12H- ジベンゾ[d,g][1,3,2]ジオキサホスホシン-6- イル) オキシ-3,5- ジ-t- ブチルフェニル] エチル]-4,6-ジ-t- ブチルフェノール、2-[1-[2-(4,8- ジ-t- ブチル-2,10-ジメチル-6- オキソ-12H- ジベンゾ[d,g][1,3,2]ジオキサホスホシン-6- イル) オキシ-3,5- ジ-t- ペンチルフェニル] エチル]-4,6-ジ-t- ペンチルフェノール、2-[2-(2,4,8,10- テトラ-t- ブチル-6- オキソ-12-メチル-12H- ジベンゾ[d,g][1,3,2]ジオキサホスホシン-6- イル) オキシ-3-t- ブチル-5- メチルベンジル]- 6-t- ブチル-4- メチルフェノール、2-[2-(2,4,8,10- テトラ-t- ペンチル-6- オキソ-12-メチル-12H- ジベンゾ[d,g][1,3,2]ジオキサホスホシン-6- イル) オキシ-3-t- ブチル-5- メチルベンジル]- 6-t- ブチル-4- メチルフェノール、2-[1-[2-(4,8- ジ-t- ブチル-2,10-ジメチル-6- オキソ-12H- ジベンゾ[d,g][1,3,2]ジオキサホスホシン-6- イル) オキシ-3-t- ブチル-5- メチルフェニル] プロピル]-6-t-ブチル-4- メチルフェノール、2-[2-(4,8-ジ-t- ブチル-2,10-ジメチル-6- オキソ-12-エチル-12H- ジベンゾ[d,g][1,3,2]ジオキサホスホシン-6- イル) オキシ-3-t- ブチル-5- メチルベンジル]-6-t-ブチル-4- メチルフェノール、2-[2-(4,8-ジ-t- ブチル-2,10-ジメチル-6- オキソ-12-プロピル-12H- ジベンゾ[d,g][1,3,2]ジオキサホスホシン-6- イル) オキシ-3-t- ブチル-5- メチルベンジル]-6-t-ブチル-4- メチルフェノール、2-[2-(4,8-ジ-t- ブチル-2,10-ジメチル-6- オキソ-12-ｉ- プロピル-12H- ジベンゾ[d,g][1,3,2]ジオキサホスホシン-6- イル) オキシ-3-t- ブチル-5- メチルベンジル]-6-t-ブチル-4- メチルフェノール、
【００８２】
2-[2-(2,4,8,10- テトラ-t- ブチル-6- オキソ- ジベンゾ[d,f][1,3,2]ジオキサホスフェピン-6- イル) オキシ-3-t- ブチル-5- メチルベンジル]- 6-t- ブチル-4- メチルフェノール、2-[1-(2,4,8,10- テトラ-t- ブチル-6- オキソ- ジベンゾ[d,f][1,3,2]ジオキサホスフェピン-6- イル) オキシ-3,5- ジ-t- ブチルフェニル] エチル]-4,6-ジ-t- ブチルフェノール、2-[1-(2,4,8,10- テトラ-t- ブチル-6- オキソ- ジベンゾ[d,f][1,3,2]ジオキサホスフェピン-6- イル) オキシ-3-t- ブチル-5- メチルフェニル] エチル]- 6-t- ブチル-4- メチルフェノール、2-[1-[2-(2,4,8,10-テトラ-t- ペンチル-6- オキソ12- メチル-12Hジベンゾ[d,g][1,3,2]ジオキサホスホシン-6- イル) オキシ-3-t- ブチル-5- メチルフェニル] エチル]-6-t-ブチル-4- メチルフェノール、2-[2-(2,4,8,10- テトラ-t- ペンチル-6- オキソ-12-メチル-12H- ジベンゾ[d,g][1,3,2]ジオキサホスホシン-6- イル) オキシ-3,5- ジ-t- ブチルフェニル]- 4,6- ジ-t- ブチルフェノール、2-[2-(2,4,8,10- テトラ-t- ブチル-6- オキソ-12-エチル-12H- ジベンゾ[d,g][1,3,2]ジオキサホスホシン-6- イル) オキシ-3,5- ジ-t- ブチルフェニル]- 4,6- ジ-t- ブチルフェノール、
【００８３】
3-(3,5- ジ-t- ブチル-4- ヒドロキシフェニル)-1-[(2,10- ジメチル-4,8- ジ-t- ブチル-6- オキソ-12H- ジベンゾ[d,g][1,3,2]ジオキサホスホシン-6- イル) オキシ] プロパン、3-(3,5- ジ-t- ブチル-4- ヒドロキシフェニル)-1-[(2,4,8,10- テトラ-t- ブチル- ジベンゾ[d,f][1,3,2]ジオキサホスフェピン-6- イル) オキシ] プロパン、3-(3,5- ジ-t- ブチル-4- ヒドロキシフェニル)-1-[(2,4,8,10- テトラ-t- ペンチル-6- オキソ-12-メチル-12H- ジベンゾ[d,g][1,3,2]ジオキサホスホシン-6- イル) オキシ] プロパン、2,10- ジメチル-4,8- ジ-t- ブチル-6-[3-(3,5- ジ-t- ブチル-4- ヒドロキシフェニル) プロピオニルオキシ]- 6- オキソ-12H- ジベンゾ[d,g][1,3,2]ジオキサホスホシン、2,4,8,10- テトラ- t-ペンチル-6- ［3-(3,5- ジ-t- ブチル-4- ヒドロキシフェニル) プロピオニルオキシ］-6- オキソ-12-メチル-12H- ジベンゾ［d,g][1,3,2] ジオキサホスホシン、2,4,8,10- テトラ-t- ブチル-6- ［3-(3,5- ジ-t- ブチル-4- ヒドロキシフェニル) プロピオニルオキシ］-6- オキソ -ジベンゾ［d,f][1,3,2] ジオキサホスフェピン、2,10- ジメチル-4,8- ジ-t- ブチル-6-(3,5-ジ-t- ブチル-4- ヒドロキシフェニルベンゾイルオキシ)-6-オキソ-12H- ジベンゾ[d,g][1,3,2]ジオキサホスホシン、2,4,8,10- テトラ-t- ブチル-6-(3,5-ジ-t- ブチル-4- ヒドロキシフェニルベンゾイルオキシ)-6-オキソ-12-メチル-12H- ジベンゾ[d,g][1,3,2]ジオキサホスホシン、
【００８４】
2-(3,5- ジ-t- ブチル-4- ヒドロキシフェニルメチルオキシ) -[(4,8- ジ-t- ブチル-2,10-ジメチル-6- オキソ-12H- ジベンゾ[d,g][1,3,2]ジオキサホスホシン-6- イル) オキシ] エタン、2-(3,5- ジ-t- ブチル-4- ヒドロキシフェニルメチルオキシ) -[(2,4,8,10-テトラ-t- ペンチル-6- オキソ-12-メチル-12H- ジベンゾ[d,g][1,3,2]ジオキサホスホシン-6- イル) オキシ] エタン、[(2,4,8,10- テトラ-t- ブチル-6- オキソ- ジベンゾ[d,f][1,3,2]ジオキサフォスフェピン-6- イル) オキシ]-ベンジルオキシカルボニルメタン、[(2,4,8,10- テトラ-t- ブチル-6- オキソ-12H- ジベンゾ[d,g][1,3,2]ジオキサフォスホシン-6- イル) オキシ]-ベンジルオキシカルボニルメタン、
【００８５】
6-[2-[3-(4- ヒドロキシ-3,5- ジ-t- ブチルフェニル) プロピオンアミド] エトキシ]-2,10- ジメチル-4,8- ジ-t- ブチル-6- オキソ-12H- ジベンゾ[d,g][1,3,2]ジオキサホスホシン、6-[2-[3-(4- ヒドロキシ-3,5- ジ-t- ブチルフェニル) プロピオンアミド] エトキシ]-2,4,8,10- テトラ-t- ペンチル-6- オキソ-12-メチル-12Hジベンゾ[d,g][1,3,2]ジオキサホスホシン等が挙げられる。
【００８６】
本発明の５価のリン系化合物（Ｉ）は、アミン類、酸結合金属塩等を含有させることにより、耐加水分解性を向上せしめることができる。
かかるアミン類の代表例としては、例えばトリエタノールアミン、トリプロパノールアミン、トリ-i- プロパノールアミン等のトリアルカノールアミン類、ジエタノールアミン、ジプロパノールアミン、ジ-i- プロパノールアミン、テトラエタノールエチレンジアミン、テトラ-i- プロパノールエチレンジアミン等のジアルカノールアミン類、ジブチルエタノールアミン、ジブチル-i- プロパノールアミン等のモノアルカノールアミン類、1,3,5-トリメチル-2,4,6- トリアジン等の芳香族アミン類、ジブチルアミン、ピペリジン、2,2,6,6-テトラメチルピペリジン、4-ヒドロキシ- 2,2,6,6-テトラメチルピペリジン等のアルキルアミン類、ヘキサメチレンテトラミン、トリエチレンジアミン、トリエチレンテトラミン、テトラエチレンペンタミン等のポリアルキレンポリアミン類、後述のヒンダードアミン系光安定剤などが挙げられる。
さらに、特開昭61-63686号公報に記載の長鎖脂肪族アミン、特開平6-329830号公報に記載の立体障害アミン基を含む化合物、特開平7-90270 号公報に記載のヒンダードピペリジニル系光安定剤、特開平7-278164号公報に記載の有機アミン等も使用し得る。
５価のリン系化合物（Ｉ）に対する使用比率は、通常0.01〜25重量％程度である。
【００８７】
また酸結合金属塩の代表例としては、ハイドロタルサイト類などが挙げられる。ハイドロタルサイト類としては、例えば次式で示される複塩化合物が挙げられる。
M2+1-x ・M3+ x ・(OH- )2・(A n-) x/n ・pH2O
（式中、 M2+は、Mg, Ca, Sr, Ba, Zn, Pb, Snおよび／またはNiを表し、 M3+は、Al, B またはBiを表し、ｎは、１〜４の数値を、ｘは０〜0.5 の数値を、ｐは０〜２の数値を表す。 An-は、価数ｎのアニオンを表す。）
ここで、 An-で示される価数ｎのアニオンの具体例としては、例えばOH- 、Cl- 、Br- 、 I- 、ClO4- 、HCO3- 、 C6H5COO- 、 CO32-、 SO2- 、- OOCCOO- 、(CHOHCO0)22-、C2H4(COO)22-、(CH2COO)22- 、CH3CHOHCOO- 、SiO32-、SiO44-、Fe(CN)64- 、BO3-、PO33- 、HPO42-等が挙げられる
上記一般式で表される中で、特に好ましいものとしては、例えば下式で表されるハイドロタルサイト類が挙げられる。
Mg1-x Alx (OH)2(CO3)x/2 ・pH2O
（式中、ｘ、ｐは、前記と同じ意味を表す）
ハイドロタルサイト類は、天然物であっても、合成品であっても良く、またその結晶構造、結晶粒子径などを問わず使用することができる。
さらに特開平6-329830号公報に記載の超微細酸化亜鉛、特開平7-278164号公報に記載の無機化合物等も使用することができる。
酸結合金属塩の５価のリン系化合物（Ｉ）に対する使用比率は、通常0.01〜25重量％程度である。
【００８８】
本発明の５価のリン系化合物（Ｉ）は、熱可塑性樹脂の熱劣化および酸化劣化等に対して安定化するのに有効である。本発明により安定化することができる熱可塑性樹脂としては、例えば次のようなものが挙げられ、それぞれ単独のもの、あるいは二種以上の混合物を安定化することができる。
【００８９】
(1) ポリエチレン、例えば高密度ポリエチレン（ＨＤ−ＰＥ）、低密度ポリエチレン（ＬＤ−ＰＥ）、直鎖状低密度ポリエチレン（ＬＬＤＰＥ）、
(2) ポリプロピレン、
(3) メチルペンテンポリマー、
(4) ＥＥＡ（エチレン／アクリル酸エチル共重合）樹脂、
(5) エチレン／酢酸ビニル共重合樹脂、
(6) ポリスチレン類、  例えばポリスチレン、ポリ（ｐ−メチルスチレン）、ポリ（α−メチルスチレン）、
(7) ＡＳ（アクリロニトリル／スチレン共重合）樹脂、
(8) ＡＢＳ（アクリロニトリル／ブタジエン／スチレン共重合）樹脂、
(9) ＡＡＳ（特殊アクリルゴム/アクリロニトリル/スチレン共重合）樹脂、
(10) ＡＣＳ（アクリロニトリル/塩素化ポリエチレン/スチレン共重合）樹脂、
【００９０】
(11) 塩素化ポリエチレン、ポリクロロプレン、塩素化ゴム、
(12) ポリ塩化ビニル、ポリ塩化ビニリデン、
(13) メタクリル樹脂、
(14) エチレン／ビニルアルコール共重合樹脂、
(15) フッ素樹脂、
(16) ポリアセタール、
(17) グラフト化ポリフェニレンエーテル樹脂およびポリフェニレンサルファイド樹脂、
(18) ポリウレタン、
(19) ポリアミド、
(20) ポリエステル樹脂、例えばポリエチレンテレフタレート、ポリブチレンテレフタレート、
【００９１】
(21) ポリカーボネート、
(22) ポリアクリレート、
(23) ポリスルホン、ポリエーテルエーテルケトン、ポリエーテルスルホン、
(24) 芳香族ポリエステル樹脂等の熱可塑性樹脂、
(25) エポキシ樹脂、
(26) ジアリルフタレートプリポリマー、
(27) シリコーン樹脂、
(28) 不飽和ポリエステル樹脂、
(29) アクリル変性ベンゾグアナミン樹脂、
【００９２】
(33) １，２−ポリブタジエン、
(35) スチレン／ブタジエン共重合体、
(36) ブタジエン／アクリロニトリル共重合体、
(37) エチレン／プロピレン共重合体など。
【００９３】
なかでも、熱可塑性樹脂、とりわけポリエチレン、例えばＨＤ−ＰＥ、ＬＤ−ＰＥ、ＬＬＤＰＥやポリプロピレン等のポリオレフィン、ポリアミド、ポリエチレンテレフタレート、ポリブチレンテレフタレートやポリカーボネート等のエンジニヤリング樹脂などに好ましく用いられる。
これらのポリオレフィンは、特に限定はなく、例えば、ラジカル重合によって得られたものでも良く、周期表IVb 、Vb、VIb もしくはVIII族の金属を含有する触媒を用いる重合により製造されたものでも良い。  かかる金属を含有する触媒としては、1 つ以上の配位子、例えばπあるいはσ結合によって配位する酸化物、ハロゲン化合物、アルコレート、エステル、アリール等を有する金属錯体であっても良く、これらの錯体はそのままであっても塩化マグネシウム、塩化チタン、アルミナ、酸化ケイ素等の基材に担持されていても良い。
ポリオレフィンとしては、例えばチーグラー・ナッタ触媒、TNZ 触媒、メタロセン触媒、フィリップス触媒等を用いて製造されたものが好ましく使用される。
またエンジニアリング樹脂も、特に限定はなく、例えば、ポリアミド樹脂としては、ポリマー鎖にアミド結合を有するものであって、加熱溶融できるものであれば良い。例えばジアミン類とジカルボン酸類との縮合反応、アミノカルボン酸類の縮合反応、ラクタム類の開環重合等のいずれの方法によって製造されたものでも良く、代表例としてはナイロン６６、ナイロン６９、ナイロン６１０、ナイロン６１２、ポリ−ビス−（ｐ−アミノシクロヘキシル）メタンドデカミド、ナイロン４６、ナイロン６、ナイロン１２、ナイロン６６とナイロン６の共重合体であるナイロン６６／６や、ナイロン６／１２の如き共重合体等が挙げられる。
ポリエステル樹脂としても、ポリマー鎖にエステル結合を有するものであって、加熱溶融できるものであれば良く、例えばジカルボン酸類とジヒドロキシ化合物との重縮合等によって得られるポリエステルが挙げられ、ホモポリエステル、コポリエステルのいずれであっても良い。
またポリカーボネート樹脂としても、ポリマー鎖にカーボネート結合を有するものであって、加熱溶融できるものであれば良く、例えば溶剤、酸受容体、分子量調整剤の存在下、芳香族ヒドロキシ化合物又はこれと少量のポリヒドロキシ化合物に、ホスゲン、ジフェニルカーボネートのようなカーボネート前駆体を反応させることにより得られるポリカーボネートが挙げられる。ポリカーボネート樹脂は、直鎖であっても分岐であっても良く、また、共重合体であっても良い。
【００９４】
本発明の５価のリン系化合物（Ｉ）を含有せしめて、熱可塑性樹脂を安定化する場合、５価のリン系化合物（Ｉ）は、熱可塑性樹脂100 重量部に対し、通常、 0.01 〜５重量部程度、好ましくは0.03〜３重量部程度、より好ましくは0.05〜１重量部程度配合される。
使用量が 0.01 重量部未満では安定化効果が必ずしも十分でなく、また５重量部を越えて配合してもそれに見合うだけの効果の向上が得られず、経済的に不利である。
【００９５】
本発明の５価のリン系化合物（Ｉ）を熱可塑性樹脂に含有せしめるにあたっては、必要に応じてさらに他の添加剤、例えばフェノール系酸化防止剤、イオウ系酸化防止剤、リン系酸化防止剤、紫外線吸収剤、光安定剤、過酸化物スカベンジャー、ポリアミド安定剤、ヒドロキシルアミン、滑剤、可塑剤、難燃剤、造核剤、金属不活性化剤、帯電防止剤、顔料、充填剤、顔料、アンチブロッキング剤、界面活性剤、加工助剤、発泡剤、乳化剤、光沢剤、ステアリン酸カルシウム、ハイドロタルサイト等の中和剤、更には9,10- ジヒドロ-9- オキサ-10-ホスホフェナンスレン-10-オキシド等の着色改良剤や、米国特許4,325,853 号、4,338,244 号、5,175,312 号、5,216,053 号、5,252,643 号、4,316,611 号明細書、DE-A-4,316,622号、4,316,876 号明細書、EP-A-589,839、591,102 号明細書等に記載のベンゾフラン類、インドリン類等の補助安定剤などを含有させることもできる。これらの添加剤はもちろん、５価のリン系化合物（Ｉ）と同時に配合することもできるし、また５価のリン系化合物（Ｉ）とは別の段階で配合することもできる。
【００９６】
ごこで、フェノール系酸化防止剤としては、例えば次のようなものが挙げられる。
(1) アルキル化モノフェノールの例
2,6-ジ-t- ブチル-4- メチルフェノール、2,4,6-トリ-t- ブチルフェノール、2,6-ジ-t -ブチルフェノール、2-t-ブチル-4,6- ジメチルフェノール、2,6-ジ-t- ブチル-4- エチルフェノール、2,6-ジ-t- ブチル-4-n- ブチルフェノール、2,6-ジ-t- ブチル-4- イソブチルフェノール、2,6-ジシクロペンチル-4- メチルフェノール、2-( α−メチルシクロヘキシル)-4,6-ジメチルフェノール、2,6-ジオクタデシル-4- メチルフェノール、2,4,6-トリシクロヘキシルフェノール、2,6-ジ-t- ブチル-4- メトキシメチルフェノール、2,6-ジ−ノニル-4- メチルフェノール、2,4-ジメチル-6-(1'- メチルウンデシル-1'-イル）フェノール、2,4-ジメチル-6-(1'- メチルヘプタデシル-1'-イル）フェノール、2,4-ジメチル-6-(1'- メチルトリデシル-1'-イル）フェノールおよびそれらの混合物など。
【００９７】
(2) アルキルチオメチルフェノールの例
2,4-ジオクチルチオメチル-6-t- ブチルフェノール、2,4-ジオクチルチオメチル-6- メチルフェノール、2,4-ジオクチルチオメチル-6- エチルフェノール、2,6-ジドデシルチオメチル-4- ノニルフェノールおよびそれらの混合物など。
(3) ヒドロキノン及びアルキル化ヒドロキノンの例
2,6-ジ-t- ブチル-4- メトキシフェノール、2,5-ジ-t- ブチルヒドロキノン、2,5-ジ-t- アミルヒドロキノン、2,6-ジフェニル-4- オクタデシルオキシフェノール、2,6-ジ-t- ブチルヒドロキノン、2,5-ジ-t- ブチル-4- ヒドロキシアニソール、3,5-ジ-t- ブチル-4- ヒドロキシフェニル  ステアレート、ビス(3,5- ジ-t- ブチル-4- ヒドロキシフェニル）  アジペートおよびそれらの混合物など。
【００９８】
(4) トコフェロールの例
α−トコフェロール、β−トコフェロール、γ−トコフェロール、δ−トコフェロールおよびそれらの混合物など。
(5) ヒドロキシル化チオジフェニルエーテルの例
2,2'- チオビス(6-t- ブチルフェノール）、2,2'- チオビス(4- メチル-6-t- ブチルフェノール）、2,2'- チオビス(4- オクチルフェノール）、4,4'- チオビス(3- メチル-6-t- ブチルフェノール）、4,4'- チオビス(2- メチル-6-t- ブチルフェノール）、4,4'- チオビス(3,6- ジ-t- アミルフェノール）、4,4'-(2,6-ジメチル-4- ヒドロキシフェニル）ジスルフィドなど。
【００９９】
(6) アルキリデンビスフェノールおよびその誘導体の例
2,2'- メチレンビス(4- メチル-6-t- ブチルフェノール）、2,2'- メチレンビス(4- エチル-6-t- ブチルフェノール）、2,2'- メチレンビス[4- メチル-6-(α−メチルシクロヘキシル）フェノール)]、2,2'- メチレンビス(4- メチル-6- シクロヘキシルフェノール）、2,2'- メチレンビス(4- メチル-6- ノニルフェノール）、2,2'- メチレンビス(4,6- ジ-t- ブチルフェノール）、2,2'- エチリデンビス(4,6- ジ-t- ブチルフェノール）、2,2'- エチリデンビス(4- イソブチル-6-t- ブチルフェノール）、2,2'- メチレンビス[6-(α−メチルベンジル)-4-ノニルフェノール］、2,2'- メチレンビス[6-(α，α−ジメチルベンジル)-4-ノニルフェノール］、4,4'- メチレンビス(6-t- ブチル-2- メチルフェノール）、4,4'- メチレンビス(2,6- ジ-t- ブチルフェノール）、4,4'- ブチリデンビス(3- メチル-6-t- ブチルフェノール）、1,1-ビス(4- ヒドロキシフェニル）シクロヘキサン、1,1-ビス(5-t- ブチル-4- ヒドロキシ-2- メチルフェニル）ブタン、2,6-ビス(3-t- ブチル-5- メチル-2- ヒドロキシベンジル)-4-メチルフェノール、1,1,3-トリス(5-t- ブチル-4- ヒドロキシ-2- メチルフェニル）ブタン、1,1-ビス(5-t- ブチル-4- ヒドロキシ-2- メチルフェニル)-3-n-ドデシルメルカプトブタン、エチレングリコール  ビス[3,3- ビス-3'-t-ブチル-4'-ヒドロキシフェニル）ブチレート］、ビス(3-t- ブチル-4- ヒドロキシ-5- メチルフェニル）ジシクロペンタジエン、ビス[2-(3'-t- ブチル-2'-ヒドロキシ-5'-メチルベンジル)-6-t-ブチル-4- メチルフェニル］テレフタレート、1,1-ビス(3,5- ジメチル-2- ヒドロキシフェニル）ブタン、2,2-ビス(3,5- ジ-t- ブチル-4- ヒドロキシフェニル）プロパン、2,2-ビス(5-t- ブチル-4- ヒドロキシ-2- メチルフェニル)-4-n-ドデシルメルカプトブタン、1,1,5,5-テトラ(5-t- ブチル-4- ヒドロキシ-2- メチルフェニル）ペンタン、2-t-ブチル-6-(3'-t- ブチル-5'-メチル-2'-ヒドロキシベンジル)-4-メチルフェニル  アクリレート、2,4-ジ-t- ペンチル-6-[1-(2- ヒドロキシ-3,5- ジ-t- ペンチルフェニル）エチル］フェニル  アクリレートおよびそれらの混合物など。
【０１００】
(7) Ｏ−、Ｎ−およびＳ−ベンジル誘導体の例
3,5,3',5'-テトラ-t- ブチル-4,4'-ジヒドロキシジベンジルエーテル、オクタデシル-4- ヒドロキシ-3,5- ジメチルベンジルメルカプトアセテート、トリス(3,5- ジ-t- ブチル-4- ヒドロキシベンジル）アミン、ビス(4-t- ブチル-3- ヒドロキシ-2,6- ジメチルベンジル）ジチオテレフタレート、ビス(3,5- ジ-t- ブチル-4- ヒドロキシベンジル）スルフィド、イソオクチル-3,5- ジ-t- ブチル-4- ヒドロキシベンジルメルカプトアセテートおよびそれらの混合物など。
(8) ヒドロキシベンジル化マロネート誘導体の例
ジオクタデシル-2,2- ビス(3,5- ジ-t- ブチル-2- ヒドロキシベンジル）マロネート、ジオクタデシル-2-(3-t-ブチル-4- ヒドロキシ-5- メチルベンジル）マロネート、ジドデシルメルカプトエチル-2,2- ビス(3,5- ジ-t- ブチル-4- ヒドロキシベンジル）マロネート、ビス[4-(1,1,3,3-テトラメチルブチル）フェニル]-2,2-ビス(3,5- ジ-t- ブチル-4- ヒドロキシベンジル）マロネートおよびそれらの混合物など。
(9) 芳香族ヒドロキシベンジル誘導体の例
1,3,5-トリメチル-2,4,6- トリス(3,5- ジ-t- ブチル-4- ヒドロキシベンジル）ベンゼン、1,4-ビス(3,5- ジ-t- ブチル-4- ヒドロキシベンジル)-2,3,5,6-テトラメチルベンゼン、2,4,6-トリス(3,5-t- ブチル-4- ヒドロキシベンジル）フェノールおよびそれらの混合物など。
【０１０１】
(10)  トリアジン誘導体の例
2,4-ビス(n- オクチルチオ)-6-(4- ヒドロキシ-3,5- ジ-t- ブチルアニリノ)-1,3,5-トリアジン、2-n-オクチルチオ-4,6- ビス(4- ヒドロキシ-3,5- ジ-t- ブチルアニリノ)-1,3,5-トリアジン、2-n-オクチルチオ-4,6- ビス(4- ヒドロキシ-3,5- ジ-t- ブチルフェノキシ)-1,3,5-トリアジン、2,4,6-トリス (3,5-ジ-t- ブチル-4- フェノキシ)-1,3,5-トリアジン、トリス(4-t- ブチル-3- ヒドロキシ-2,6- ジメチルベンジル）イソシアヌレート、トリス(3,5- ジ-t- ブチル-4- ヒドロキシベンジル）イソシアヌレート、2,4,6-トリス(3,5- ジ-t- ブチル-4- ヒドロキシフェニルエチル)-1,3,5-トリアジン、2,4,6-トリス(3,5- ジ-t- ブチル-4- ヒドロキシフェニルプロピル)-1,3,5-トリアジン、トリス(3,5- ジシクロヘキシル-4- ヒドロキシベンジル）イソシアヌレート、トリス[2-(3',5'-ジ-t- ブチル-4'-ヒドロキシシンナモイルオキシ）エチル］イソシアヌレートおよびそれらの混合物など。
【０１０２】
(11)  ベンジルホスホネート誘導体の例
ジメチル-3,5- ジ-t- ブチル-4- ヒドロキシベンジルホスホネート、ジエチル-3,5- ジ-t- ブチル-4- ヒドロキシベンジルホスホネート、ジオクタデシル-3,5- ジ-t- ブチル-4- ヒドロキシベンジルホスホネート、ジオクタデシル-5-t- ブチル-4- ヒドロキシ-3- メチルベンジルホスホネート、3,5-ジ-t- ブチル-4- ヒドロキシベンジルホスホン酸モノエステルのカルシウム塩およびそれらの混合物など。
(12)  アシルアミノフェノール誘導体の例
4-ヒドロキシラウリル酸アニリド、4-ヒドロキシステアリン酸アニリド、オクチル-N-(3,5-ジ-t- ブチル-4- ヒドロキシフェニル）カルバネートおよびそれらの混合物など。
(13)  β-(3,5-ジ-t- ブチル-4- ヒドロキシフェニル）プロピオン酸と以下の一価または多価アルコールとのエステルの例
メタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、N,N'- ビス（ヒドロキシエチル）オキサミド、3-チアウンデカノール、3-チアペンタデカノール、トリメチルヘキサンジオール、トリメチロールプロパン、4-ヒドロキシメチル-1- ホスファ−2,6,7-トリオキサビシクロ[2,2,2] オクタンおよびそれらの混合物など。
【０１０３】
(14)  β-(5-t-ブチル-4- ヒドロキシ-3- メチルフェニル）プロピオン酸と以下の一価または多価アルコールとのエステルの例
メタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、N,N'- ビス（ヒドロキシエチル）オキサミド、3-チアウンデカノール、3-チアペンタデカノール、トリメチルヘキサンジオール、トリメチロールプロパン、4-ヒドロキシメチル-1- ホスファ−2,6,7-トリオキサビシクロ[2,2,2] オクタンおよびそれらの混合物など。
(15)  β-(3,5-ジシクロヘキシル-4- ヒドロキシフェニル）プロピオン酸と以下の一価または多価アルコールとのエステルの例
メタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、N,N'- ビス（ヒドロキシエチル）オキサミド、3-チアウンデカノール、3-チアペンタデカノール、トリメチルヘキサンジオール、トリメチロールプロパン、4-ヒドロキシメチル-1- ホスファ−2,6,7-トリオキサビシクロ[2,2,2] オクタンおよびそれらの混合物など。
【０１０４】
(16)  3,5-ジ-t- ブチル-4- ヒドロキシフェニル酢酸と以下の一価または多価アルコールとのエステルの例
メタノール、エタノール、オクタノール、オクタデカノール、エチレングリコール、1,3-プロパンジオール、1,4-ブタンジオール、1,6-ヘキサンジオール、1,9-ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、N,N'- ビス（ヒドロキシエチル）オキサミド、3-チアウンデカノール、3-チアペンタデカノール、トリメチルヘキサンジオール、トリメチロールプロパン、4-ヒドロキシメチル-1- ホスファ−2,6,7-トリオキサビシクロ[2,2,2] オクタンおよびそれらの混合物など。
(17)  β-(3,5-ジ-t- ブチル-4- ヒドロキシフェニル）プロピオン酸のアミドの例
N,N'- ビス[3-(3',5'-ジ-t- ブチル-4'-ヒドロキシフェニル）プロピオニル］ヒドラジン、N,N'- ビス[3-(3',5'-ジ-t- ブチル-4'-ヒドロキシフェニル）プロピオニル］ヘキサメチレンジアミン、N,N'- ビス[3-(3',5'-ジ-t- ブチル-4'-ヒドロキシフェニル）プロピオニル］トリメチレンジアミンおよびそれらの混合物など。
【０１０５】
またイオウ系酸化防止剤としては、例えば次のようなものが挙げられる。
ジラウリル  3,3'- チオジプロピオネート、トリデシル  3,3'- チオジプロピオネート、ジミリスチル  3,3'- チオジプロピオネート、ジステアリル  3,3'- チオジプロピオネート、ラウリル  ステアリル  3,3'- チオジプロピオネート、ネオペンタンテトライルテトラキス  (3- ラウリルチオプロピオネート）など。
またリン系酸化防止剤としては、例えば次のようなものが挙げられる。
トリフェニルホスファイト、トリス（ノニルフェニル）ホスファイト、トリス(2,4- ジ-t- ブチルフェニル）ホスファイト、トリラウリルホスファイト、トリオクタデシルホスファイト、ジステアリル  ペンタエリスリトール  ジホスファイト、ジイソデシル  ペンタエリスリトール  ジホスファイト、ビス(2,4- ジ-t- ブチルフェニル）ペンタエリスリトール  ジホスファイト、ビス(2,4- ジ-t- ブチル-6- メチルフェニル）ペンタエリスリトール  ジホスファイト、ビス(2,6- ジ-t- ブチル-4- メチルフェニル）ペンタエリスリトール  ジホスファイト、ビス(2,4,6- トリ-t- ブチルフェニル）ペンタエリスリトール  ジホスファイト、トリステアリルソルビトールトリホスファイト、テトラキス(2,4- ジ-t- ブチルフェニル)-4,4'- ジフェニレンジホスホナイト、2,2'- メチレンビス(4,6- ジ-t- ブチルフェニル）  2-エチルヘキシル  ホスファイト、2,2'- エチリデンビス(4,6- ジ-t- ブチルフェニル）  フルオロ  ホスファイト、ビス(2,4- ジ-t- ブチル-6- メチルフェニル）  エチル  ホスファイト、ビス(2,4- ジ-t- ブチル-6- メチルフェニル）  メチル  ホスファイト、2-(2,4,6- トリ-t- ブチルフェニル)-5-エチル-5- ブチル-1,3,2- オキサホスホリナン、2,2',2''- ニトリロ［トリエチル−トリス(3,3',5,5'- テトラ-t- ブチル-1,1'-ビフェニル-2,2'-ジイル）  ホスファイトおよびそれらの混合物など。
【０１０６】
また紫外線吸収剤としては、例えば次のようなものが挙げられる。
(1) サリシレート誘導体の例
フェニル  サリシレート、4-t-ブチルフェニル  サリシレート、2,4-ジ-t- ブチルフェニル  3', 5'- ジ-t- ブチル-4'-ヒドロキシベンゾエート、4-t-オクチルフェニル  サリシレート、ビス(4-t- ブチルベンゾイル）レゾルシノール、ベンゾイルレゾルシノール、ヘシサデシル    3',5'-ジ-t- ブチル-4'-ヒドロキシベンゾエート、オクタデシル  3',5'-ジ-t- ブチル-4'-ヒドロキシベンゾエート、2-メチル-4,6- ジ-t- ブチルフェニル  3',5'-ジ-t- ブチル-4'-ヒドロキシベンゾエートおよびそれらの混合物など。
(2) 2-ヒドロキシベンゾフェノン誘導体の例
2,4-ジヒドロキシベンゾフェノン、2-ヒドロキシ-4- メトキシベンゾフェノン、2-ヒドロキシ-4- オクトキシベンゾフェノン、2,2'- ジヒドロキシ-4- メトキシベンゾフェノン、ビス(5- ベンゾイル-4- ヒドロキシ-2- メトキシフェニル）メタン、2,2',4,4'-テトラヒドロキシベンゾフェノンおよびそれらの混合物など。
【０１０７】
(3)  2-(2'- ヒドロキシフェニル）ベンゾトリアゾールの例
2-(2'-ヒドロキシ-5'-メチルフェニル）ベンゾトリアゾール、2-(3',5'- ジ-t- ブチル-2'-ヒドロキシフェニル）ベンゾトリアゾール、2-(5'-t-ブチル-2'-ヒドロキシフェニル）ベンゾトリアゾール、2-(2'-ヒドロキシ-5'-t-オクチルフェニル）ベンゾトリアゾール、2-(3'-t-ブチル-2'-ヒドロキシ-5'-メチルフェニル)-5-クロロベンゾトリアゾール、2-(3'-s-ブチル-2'-ヒドロキシ-5'-t-ブチルフェニル）ベンゾトリアゾール、2-(2'-ヒドロキシ-4'-オクチルオキシフェニル）ベンゾトリアゾール、2-(3',5'- ジ-t- アミル-2'-ヒドロキシフェニル）ベンゾトリアゾール、2-[2'-ヒドロキシ-3',5'- ビス（α，α−ジメチルベンジル）フェニル]-2H- ベンゾトリアゾール、2-[(3'-t- ブチル-2'-ヒドロキシフェニル)-5'-(2-オクチルオキシカルボニルエチル）フェニル]-5-クロロベンゾトリアゾール、2-[3'-t-ブチル-5'-[2-(2-エチルヘキシルオキシ）カルボニルエチル]-2'- ヒドロキシフェニル]-5-クロロベンゾトリアゾール、2-[3'-t-ブチル-2'-ヒドロキシ-5'-(2- メトキシカルボニルエチル）フェニル]-5-クロロベンゾトリアゾール、2-[3'-t-ブチル-2'-ヒドロキシ-5'-(2- メトキシカルボニルエチル）フェニル] ベンゾトリアゾール、2-[3'-t-ブチル-2'-ヒドロキシ-5-(2-オクチルオキシカルボニルエチル）フェニル] ベンゾトリアゾール、2-[3'-t-ブチル-2'-ヒドロキシ-5'-[2-(2-エチルヘキシルオキシ）カルボニルエチル］フェニル] ベンゾトリアゾール、2-[2'-ヒドロキシ-3'-(3,4,5,6- テトラヒドロフタルイミドメチル)-5-メチルフェニル] ベンゾトリアゾール、2-(3',5'- ジ-t- ブチル-2'-ヒドロキシフェニル)-5-クロロベンゾトリアゾール、2-(3'-ドデシル-2'-ヒドロキシ-5'-メチルフェニル）ベンゾトリアゾールおよび2-[3'-t-ブチル-2'-ヒドロキシ-5'-(2- イソオクチルオキシカルボニルエチル）フェニル] ベンゾトリアゾールの混合物、2,2'- メチレンビス[6-(2H- ベンゾトリアゾール-2- イル)-4-(1,1,3,3- テトラメチルブチル）フェノール、2,2'- メチレンビス[4-t- ブチル-6-(2H- ベンゾトリアゾール-2- イル）フェノール］、ポリ(3〜11）（エチレングリコール）と2-[3'-t-ブチル-2'-ヒドロキシ-5'-(2- メトキシカルボニルエチル）フェニル] ベンゾトリアゾールとの縮合物、ポリ(3〜11）（エチレングリコール）とメチル  3-[3-(2H- ベンゾトリアゾール-2- イル)-5-t-ブチル-4- ヒドロキシフェニル］プロピオネートとの縮合物、2-エチルヘキシル  3-[3-t- ブチル-5-(5-クロロ-2H-ベンゾトリアゾール-2- イル)-4-ヒドロキシフェニル］プロピオネート、オクチル  3-[3-t- ブチル-5-(5-クロロ-2H-ベンゾトリアゾール-2- イル)-4-ヒドロキシフェニル］プロピオネート、メチル   3-[3-t-ブチル-5-(5-クロロ-2H-ベンゾトリアゾール-2- イル)-4-ヒドロキシフェニル］プロピオネート、3-[3-t- ブチル-5-(5-クロロ-2H-ベンゾトリアゾール-2- イル)-4-ヒドロキシフェニル］プロピオン酸およびそれらの混合物など。
【０１０８】
光安定剤としては、例えば次のようなものが挙げられる。
(1) ヒンダードアミン系光安定剤の例
ビス(2,2,6,6- テトラメチル-4- ピペリジル）  セバケート、ビス（(2,2,6,6- テトラメチル-4- ピペリジル）  スクシネート、ビス(1,2,2,6,6- ペンタメチル-4- ピペリジル）  セバケート、ビス(N- オクトキシ-2,2,6,6- テトラメチル-4- ピペリジル）  セバケート、ビス(N- ベンジルオキシ-2,2,6,6- テトラメチル-4- ピペリジル）  セバケート、ビス(N- シクロヘキシルオキシ-2,2,6,6- テトラメチル-4- ピペリジル）  セバケート、ビス(1,2,2,6,6- ペンタメチル-4- ピペリジル)  2-(3,5-ジ-t- ブチル-4- ヒドロキシベンジル)-2-ブチルマロネート、ビス(1- アクロイル-2,2,6,6- テトラメチル-4- ピペリジル）  2,2-ビス(3,5- ジ-t- ブチル-4- ヒドロキシベンジル)-2-ブチルマロネート、ビス(1,2,2,6,6- ペンタメチル-4- ピペリジル  デカンジオエート、 2,2,6,6- テトラメチル-4- ピペリジル  メタクリレート、4-[3-(3,5-ジ-t- ブチル-4- ヒドロキシフェニル）プロピオニルオキシ]-1-[2-(3-(3,5- ジ-t- ブチル-4- ヒドロキシフェニル）プロピオニルオキシ）エチル]-2,2,6,6-テトラメチルピペリジン、2-メチル-2-(2,2,6,6-テトラメチル-4- ピペリジル）アミノ-N-(2,2,6,6-テトラメチル-4- ピペリジル）プロピオンアミド、テトラキス(2,2,6,6- テトラメチル-4- ピペリジル）  1,2,3,4-ブタンテトラカルボキシレート、テトラキス(1,2,2,6,6- ペンタメチル-4- ピペリジル）  1,2,3,4-ブタンテトラカルボキシレート、1,2,3,4-ブタンテトラカルボン酸と1,2,2,6,6-ペンタメチル-4- ピペリジノールおよび1-トリデカノールとの混合エステル化物、
【０１０９】
1,2,3,4-ブタンテトラカルボン酸と2,2,6,6-テトラメチル-4- ピペリジノールおよび1-トリデカノールとの混合エステル化物、1,2,3,4-ブタンテトラカルボン酸と1,2,2,6,6-ペンタメチル-4- ピペリジノールおよび3 、9-ビス(2- ヒドロキシ-1,1- ジメチルエチル)-2,4,8,10- テトラオキサスピロ[5・5]ウンデカンとの混合エステル化物、1,2,3,4-ブタンテトラカルボン酸と2,2,6,6-テトラメチル-4- ピペリジノールおよび3,9-ビス(2- ヒドロキシ-1,1- ジメチルエチル)-2,4,8,10- テトラオキサスピロ[5・5]ウンデカンとの混合エステル化物、ジメチル  サクシネートと1-(2- ヒドロキシエチル)-4-ヒドロキシ-2,2,6,6- テトラメチルピペリジンとの重縮合物、ポリ[(6-モルホリノ-1,3,5- トリアジン-2,4- ジイル）((2,2,6,6-テトラメチル-4- ピペリジル）イミノ）ヘキサメチレン((2,2,6,6-テトラメチル-4- ピペリジル）イミノ）] 、ポリ[(6-(1,1,3,3- テトラメチルブチル）イミノ-1,3,5- トリアジン-2,4- ジイル((2,2,6,6-テトラメチル-4- ピペリジル）イミノ）ヘキサメチレン((2,2,6,6-テトラメチル-4- ピペリジル）イミノ）] 、N,N'- ビス(2,2,6,6- テトラメチル-4- ピペリジル）ヘキサメチレンジアミンと1,2-ジブロモエタンとの重縮合物、N,N',4,7- テトラキス[4,6- ビス(N- ブチル-N-(2,2,6,6-テトラメチル-4- ピペリジル）アミノ)-1,3,5-トリアジン-2- イル]-4,7-ジアザデカン-1,10 ジアミン、N,N',4- トリス[4,6- ビス(N- ブチル-N-(2,2,6,6-テトラメチル-4- ピペリジル）アミノ)-1,3,5-トリアジン-2- イル]-4,7-ジアザデカン-1,10-ジアミン、N,N',4,7- テトラキス[4,6- ビス(N- ブチル-N-(1,2,2,6,6-ペンタメチル-4- ピペリジル）アミノ)-1,3,5-トリアジン-2- イル]-4,7-ジアザデカン-1,10-ジアミン、  N,N',4- トリス[4,6- ビス(N- ブチル-N-(1,2,2,6,6-ペンタメチル-4- ピペリジル）アミノ)-1,3,5-トリアジン-2- イル]-4,7-ジアザデカン-1,10-ジアミンおよびそれらの混合物など。
【０１１０】
(2) アクリレート系光安定剤の例
エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメートおよびN-（β−カルボメトキシ−β−シアノビニル)-2-メチルインドリンおよびそれらの混合物など。
(3) ニッケル系光安定剤の例
2,2'- チオビス-[4-(1,1,3,3- テトラメチルブチル）フェノール］のニッケル錯体、ニッケルジブチルジチオカルバメート、モノアルキルエステルのニッケル塩、ケトキシムのニッケル錯体およびそれらの混合物など。
【０１１１】
(4) オキサミド系光安定剤の例
4,4'- ジオクチルオキシオキサニリド、2,2'- ジエトキシオキサニリド、2,2'- ジオクチルオキシ-5,5'-ジ-t- ブチルアニリド、2,2'- ジドデシルオキシ-5,5'-ジ-t- ブチルアニリド、2-エトキシ-2'-エチルオキサニリド、N,N'- ビス(3- ジメチルアミノプロピル）オキサミド、2-エトキシ-5-t- ブチル-2'-エトキシアニリド、2-エトキシ-5,4'-ジ-t- ブチル-2'-エチルオキサニリドおよびそれらの混合物など。
(5) 2-(2- ヒドロキシフェニル)-1,3,5-トリアジン系光安定剤の例
2,4,6-トリス(2- ヒドロキシ-4- オクチルオキシフェニル)-1,3,5-トリアジン、2-(2- ヒドロキシ-4- オクチルオキシフェニル)-4,6-ビス(2,4- ジメチルフェニル)-1,3,5-トリアジン、2-(2,4- ジヒドロキシフェニル)-4,6-ビス(2,4- ジメチルフェニル)-1,3,5-トリアジン、2,4-ビス(2- ヒドロキシ-4- プロピルオキシフェニル)-6-(2,4- ジメチルフェニル)-1,3,5-トリアジン、2-(2- ヒドロキシ-4- オクチルオキシフェニル)-4,6-ビス(4- メチルフェニル)-1,3,5-トリアジン、2-(2- ヒドロキシ-4- ドデシルオキシフェニル)-4,6-ビス(2,4- ジメチルフェニル)-1,3,5-トリアジン、2-[2- ヒドロキシ-4-(2-ヒドロキシ-3- ブチルオキシプロポキシ）フェニル]-4,6-ビス(2,4- ジメチルフェニル)-1,3,5-トリアジン、2-[2- ヒドロキシ-4-(2-ヒドロキシ-3- オクチルオキシプロポキシ）フェニル]-4,6-ビス(2,4- ジメチルフェニル)-1,3,5-トリアジンおよびそれらの混合物など。
【０１１２】
また金属不活性化剤としては、例えば次のようなものが挙げられる。
N,N'- ジフェニルオキサミド、N-サリチラル-N'-サリチロイルヒドラジン、N,N'- ビス（サリチロイル）ヒドラジン、N,N'- ビス(3,5- ジ-t- ブチル-4- ヒドロキシフェニルプロピオニル）ヒドラジン、3-サリチロイルアミノ-1,2,4- トリアゾール、ビス（ベンジリデン）オキサリルジヒドラジド、オキサニリド、イソフタロイルジヒドラジド、セバコイルビスフェニルヒドラジド、N,N'- ビス（サリチロイル）オキサリルジヒドラジド、N,N'- ビス（サリチロイル）チオプロピオニルジヒドラジドおよびそれらの混合物など。
【０１１３】
また過酸化物スカベンジャーとしては、例えばβ−チオジプロピオン酸のエステル、メルカプトベンゾイミダゾール、2-メルカプトベンゾイミダゾールの亜鉛塩、ジブチルジチオカルバミン酸の亜鉛塩、ジオクタデシルジスルフィド、ペンタエリスリトール  テトラキス（β−ドデシルメルカプト）プロピオネートおよびそれらの混合物等が挙げられる。
ポリアミド安定剤としては、例えばヨウ化物またはリン化合物の銅または２価のマンガン塩およびそれらの混合物等が挙げられる。
またヒドロキシアミンとしては、例えばN,N-ジベンジルヒドロキシアミン、N,N-ジエチルヒドロキシアミン、N,N-ジオクチルヒドロキシアミン、N,N-ジラウリルヒドロキシアミン、N,N-ジテトラデシルヒドロキシアミン、N,N-ジヘキサデシルヒドロキシアミン、N,N-ジオクタデシルヒドロキシアミン、N-ヘキサデシル-N- オクタデシルヒドロキシアミン、N-ヘプタデシル-N- オクタデシルヒドロキシアミンおよびそれらの混合物等が挙げられる。
また中和剤としては、例えばステアリン酸カルシウム、ステアリン酸亜鉛、ステアリン酸マグネシウム、ハイドロタルサイト（塩基性マグネシウム・アルミニウム・ヒドロキシ・カーボネート・ハイドレード）、メラミン、アミン、ポリアミド、ポリウレタンおよびそれらの混合物等が挙げられる。
滑剤としては、例えばパラフィン、ワックス等の脂肪族炭化水素、炭素数８〜22の高級脂肪族酸、炭素数８〜22の高級脂肪族酸金属（Ａｌ、Ｃａ、Ｍｇ、Ｚｎ）塩、炭素数８〜22の脂肪族アルコール、ポリグリコール、炭素数４〜22の高級脂肪酸と炭素数４〜18の脂肪族１価アルコールとのエステル、炭素数８〜22の高級脂肪族アマイド、シリコーン油、ロジン誘導体などが挙げられる。
【０１１４】
また造核剤としては、例えば次のようなものが挙げられる。  ナトリウム  2,2'- メチレンビス(4,6- ジ-t- ブチルフェニル）ホスフェート、［リン酸-2,2'-メチレンビス(4,6- ジ-t- ブチルフェニル）］  ジヒドロオキシアルミニウム、ビス［リン酸-2,2'-メチレンビス(4,6- ジ-t- ブチルフェニル）］  ヒドロオキシアルミニウム、トリス［リン酸-2,2'-メチレンビス(4,6- ジ-t- ブチルフェニル）］  アルミニウム、ナトリウム  ビス(4-t- ブチルフェニル）ホスフェート、安息香酸ナトリウムなどの安息香酸金属塩、p-ｔ- ブチル安息香酸アルミニウム、1,3:2,4-ビス(O- ベンジリデン）ソルビトール、1,3:2,4-ビス(O- メチルベンジリデン）ソルビトール、1,3:2,4-ビス（O-エチルベンジリデン）ソルビトール、1,3-O-3,4-ジメチルベンジリデン-2,4-O- ベンジリデンソルビトール、1,3-O-ベンジリデン-2,4-O-3,4- ジメチルベンジリデンソルビトール、1,3:2,4-ビス(O-3,4- ジメチルベンジリデン）ソルビトール、1,3-O-p-クロロベンジリデン-2,4-O-3,4- ジメチルベンジリデンソルビトール、1,3-O-3,4-ジメチルベンジリデン-2,4-O-p- クロロベンジリデンソルビトール、1,3:2,4-ビス(O-p- クロロベンジリデン）ソルビトールおよびそれらの混合物など。
また充填剤としては、例えば炭酸カルシウム、珪酸塩、ガラス繊維、アスベスト、タルク、カオリン、マイカ、硫酸バリウム、カーボンブラック、カーボンファイバー、ゼオライトおよびそれらの混合物等が挙げられる。
【０１１５】
これらの添加剤のうち好ましく用いられるものは、フェノール系酸化防止剤、リン系酸化防止剤、紫外線吸収剤、ヒンダードアミン系光安定剤、過酸化物スカベンジャーおよび中和剤である。
特に好ましいフェノール系酸化防止剤としては、以下の化合物が挙げられ、これらは２種以使用し得る。
2,6-ジ-t- ブチル-4- メチルフェノール、2,4,6-トリ-t- ブチルフェノール、2,4-ジオクチルチオメチル-6- メチルフェノール、2,2'- チオビス(6-t- ブチルフェノール）、4,4'- チオビス(3- メチル-6-t- ブチルフェノール）、2,2'- メチレンビス(4- メチル-6-t- ブチルフェノール）、2,2'- メチレンビス(4- エチル-6-t- ブチルフェノール）、2,2'- メチレンビス[4- メチル-6-(α−メチルシクロヘキシル）フェノール）］、2,2'- メチレンビス(4- メチル-6- シクロヘキシルフェノール）、2,2'- メチレンビス(4,6- ジ-t- ブチルフェノール）、2,2'- エチリデンビス(4,6- ジ-t- ブチルフェノール）、4,4'- メチレンビス(6-t- ブチル-2- メチルフェノール）、4,4'- メチレンビス(2,6- ジ-t- ブチルフェノール）、4,4'- ブチリデンビス(3- メチル-6-t- ブチルフェノール）、1,1-ビス(4- ヒドロキシフェニル）シクロヘキサン、1,1-ビス(5-t- ブチル-4- ヒドロキシ-2- メチルフェニル）ブタン、1,1,3-トリス(5-t- ブチル-4- ヒドロキシ-2- メチルフェニル）ブタン、エチレングリコール  ビス[3,3- ビス-3'-t-ブチル-4'-ヒドロキシフェニル）ブチレート］、2-t-ブチル-6-(3'-t- ブチル-5'-メチル-2'-ヒドロキシベンジル)-4-メチルフェニル  アクリレート、2,4-ジ-t- ペンチル-6-[1-(2- ヒドロキシ-3,5- ジ-t- ペンチルフェニル）エチル］フェニル  アクリレート、
【０１１６】
2,4,6-トリス(3,5- ジ-t- ブチル-4- フェノキシ)-1,3,5-トリアジン、トリス(4-t- ブチル-3- ヒドロキシ-2,6- ジメチルベンジル）イソシアヌレート、トリス(3,5- ジ- t-ブチル-4- ヒドロキシベンジル）イソシアヌレート、トリス[2-(3',5'-ジ-t- ブチル-4'-ヒドロキシシンナモイルオキシ）エチル］イソシアヌレート、ジエチル-3,5- ジ-t- ブチル-4- ヒドロキシベンジルホスホネート、ジ-n- オクタデシル-3,5- ジ-t- ブチル-4- ヒドロキシベンジルホスホネート、3,5-ジ-t- ブチル-4- ヒドロキシベンジルホスホン酸モノエステルのカルシウム塩、n-オクタデシル  3-(3,5- ジ-t- ブチル-4- ヒドロキシフェニル）プロピオネ−ト、ネオペンタンテトライルテトラキス(3,5- ジ-t- ブチル-4- ヒドロキシシンナメート）、チオジエチレンビス(3,5- ジ-t- ブチル-4- ヒドロキシシンナメート）、1,3,5-トリメチル-2,4,6- トリス(3,5- ジ-t- ブチル-4- ヒドロキシベンジル）ベンゼン、3,6-ジオキサオクタメチレンビス(3,5- ジ-t- ブチル-4- ヒドロキシシンナメート）、ヘキサメチレンビス(3,5- ジ-t- ブチル-4- ヒドロキシシンナメート）、トリエチレングリコール  ビス(5-t- チル-4- ヒドロキシ-3- メチルシンナメート）、3,9-ビス[2-(3-(3-t- ブチル-4- ヒドロキシ-5- メチルフェニル）プロピオニルオキシ)-1,1-ジメチルエチル]-2,4,8,10- テトラオキサスピロ[5・5]ウンデカン、N,N'- ビス[3-(3',5'-ジ-t- ブチル-4'-ヒドロキシフェニル）プロピオニル］ヒドラジン、N,N'- ビス[3-(3',5'-ジ-t- ブチル-4'-ヒドロキシフェニル）プロピオニル］ヘキサメチレンジアミンなど。
【０１１７】
また特に好ましいリン系酸化防止剤としては、以下のものが挙げられ、これらは２種以上使用し得る。
トリス（ノニルフェニル）ホスファイト、トリス(2,4- ジ-t- ブチルフェニル）ホスファイト、ジステアリル  ペンタエリスリトール  ジホスファイト、ビス(2,4- ジ-t- ブチルフェニル）ペンタエリスリトール  ジホスファイト、ビス(2,4- ジ-t- ブチル-6- メチルフェニル）ペンタエリスリトール  ジホスファイト、ビス(2,6- ジ-t- ブチル-4- メチルフェニル）ペンタエリスリトール  ジホスファイト、テトラキス(2,4- ジ-t- ブチルフェニル)-4,4'- ジフェニレンジホスホナイト、2,2'- メチレンビス(4,6- ジ-t- ブチルフェニル）  2-エチルヘキシル  ホスファイト、2,2'- エチリデンビス(4,6- ジ-t- ブチルフェニル）  フルオロ  ホスファイト、ビス(2,4- ジ-t- ブチル-6- メチルフェニル）  エチルホスファイト、2-(2,4,6- トリ-t- ブチルフェニル)-5-エチル-5- ブチル-1,3,2- オキサホスホリナン、2,2',2''- ニトリロ［トリエチル−トリス(3,3',5,5'- テトラ-t- ブチル-1,1'-ビフェニル-2,2'-ジイル）  ホスファイトなど。
【０１１８】
また特に好ましい紫外線吸収剤としては、以下のものが挙げられ、これらは２種以上使用し得る。
フェニル  サリシレート、4-t-ブチルフェニル  サリシレート、2,4-ジ-t- ブチルフェニル  3',5'-ジ-t- ブチル-4'-ヒドロキシベンゾエート、4-t-オクチルフェニル  サリシレート、2,4-ジヒドロキシベンゾフェノン、2-ヒドロキシ-4- メトキシベンゾフェノン、2-ヒドロキシ-4- オクトキシベンゾフェノン、2,2'- ジヒドロキシ-4- メトキシベンゾフェノン、ビス(5- ベンゾイル-4- ヒドロキシ-2- メトキシフェニル）メタン、2,2',4,4'-テトラヒドロキシベンゾフェノン、2-(2'-ヒドロキシ-5'-メチルフェニル）ベンゾトリアゾール、2-(3',5'- ジ-t- ブチル-2'-ヒドロキシフェニル）ベンゾトリアゾール、2-(5'-t-ブチル-2'-ヒドロキシフェニル）ベンゾトリアゾール、2-(2'-ヒドロキシ-5'-t-オクチルフェニル）ベンゾトリアゾール、2-(3'-t-ブチル-2'-ヒドロキシ-5'-メチルフェニル)-5-クロロベンゾトリアゾール、2-(3'-ｓ−ブチル-2'-ヒドロキシ-5'-t-ブチルフェニル）ベンゾトリアゾール、2-(2'-ヒドロキシ-4'-オクチルオキシフェニル）ベンゾトリアゾール、2-(3',5'- ジ-t- アミル-2'-ヒドロキシフェニル）ベンゾトリアゾール、2-[2'-ヒドロキシ-3',5'- ビス（α，α−ジメチルベンジル）フェニル]-2H- ベンゾトリアゾールなど。
【０１１９】
また特に好ましい光安定剤としては、以下のものが挙げられ、これらは２種以上使用し得る。
ビス(2,2,6,6- テトラメチル-4- ピペリジル）  セバケート、ビス(1,2,2,6,6- ペンタメチル-4- ピペリジル）  セバケート、ビス(N- オクトキシ-2,2,6,6- テトラメチル-4- ピペリジル）  セバケート、ビス(N- ベンジルオキシ-2,2,6,6- テトラメチル-4- ピペリジル）  セバケート、ビス(N- シクロヘキシルオキシ-2,2,6,6- テトラメチル-4- ピペリジル）  セバケート、ビス(1,2,2,6,6- ペンタメチル-4- ピペリジル）  2-(3,5- ジ-t- ブチル-4- ヒドロキシベンジル)-2-ブチルマロネート、ビス(1- アクロイル-2,2,6,6- テトラメチル-4- ピペリジル）  2,2-ビス(3,5- ジ-t- ブチル-4- ヒドロキシベンジル)-2-ブチルマロネート、ビス(2,2,6,6- テトラメチル-4- ピペリジル）  スクシネート、2,2,6,6-テトラメチル-4- ピペリジル  メタクリレート、4-[3-(3,5-ジ-t- ブチル-4- ヒドロキシフェニル）プロピオニルオキシ]-1-[2-(3-(3,5- ジ-t- ブチル-4- −ヒドロキシフェニル）プロピオニルオキシ）エチル]-2,2,6,6-テトラメチルピペリジン、2-メチル-2-(2,2,6,6-テトラメチル-4- ピペリジル）アミノ-N-(2,2,6,6-テトラメチル-4- ピペリジル）プロピオンアミド、テトラキス(2,2,6,6- テトラメチル-4- ピペリジル）  1,2,3,4-ブタンテトラカルボキシレート、
【０１２０】
テトラキス(1,2,6,6- ペンタメチル-4- ピペリジル）  1,2,3,4-ブタンテトラカルボキシレート、1,2,3,4-ブタンテトラカルボン酸と1,2,2,6,6-ペンタメチル-4- ピペリジノールおよび1-トリデカノールとの混合エステル化物、1,2,3,4-ブタンテトラカルボン酸と2,2,6,6-テトラメチル-4- ピペリジノールおよび1-トリデカノールとの混合エステル化物、1,2,3,4-ブタンテトラカルボン酸と1,2,2,6,6-ペンタメチル-4- ピペリジノールおよび3,9-ビス(2- ヒドロキシ-1,1- ジメチルエチル)-2,4,8,10- テトラオキサスピロ[5・5]ウンデカンとの混合エステル化物、1,2,3,4-ブタンテトラカルボン酸と2,2,6,6-テトラメチル-4- ピペリジノールおよび3,9-ビス(2- ヒドロキシ-1,1- ジメチルエチル)-2,4,8,10- テトラオキサスピロ[5・5]ウンデカンとの混合エステル化物、ジメチル  サクシネートと1-(2- ヒドロキシエチル)-4-ヒドロキシ-2,2,6,6- テトラメチルピペリジンとの重縮合物、ポリ[(6-モルホリノ-1,3,5- トリアジン-2,4- ジイル）((2,2,6,6-テトラメチル-4- ピペリジル）イミノ）ヘキサメチレン((2,2,6,6-テトラメチル-4- ピペリジル）イミノ）] 、ポリ[(6-(1,1,3,3- テトラメチルブチル)-1,3,5-トリアジン-2,4- ジイル）((2,2,6,6-テトラメチル-4- ピペリジル）イミノ）ヘキサメチレン((2,2,6,6-テトラメチル-4- ピペリジル）イミノ）] など。
【０１２１】
５価のリン系化合物（Ｉ）、あるいは必要に応じて使用されるその他の添加剤を有機材料に配合するにあたっては、均質な混合物を得るための公知のあらゆる方法および装置を用いることができる。例えば有機材料が固体ポリマーである場合は、５価のリン系化合物（Ｉ）あるいはさらにその他の添加剤を、その固体ポリマーに直接ドライブレンドすることもできるし、また亜リン酸エステル化合物あるいはさらにその他の添加剤をマスターバッチの形で、固体ポリマーに配合することもできる。有機材料が液状ポリマーである場合はその他、重合途中あるいは重合直後のポリマー溶液に、５価のリン系化合物（Ｉ）あるいはさらにその他の添加剤の溶液または分散液の形で配合することもできる。一方、有機材料が油などの液体である場合は、５価のリン系化合物（Ｉ）あるいはさらにその他の添加剤を直接添加して溶解させることもできるし、また５価のリン系化合物（Ｉ）あるいはさらにその他の添加剤を液状媒体に溶解または懸濁させた状態で添加することもできる。
【０１２２】
【発明の効果】
本発明の５価のリン系化合物（Ｉ）は、ポリオレフィンなどの熱可塑性樹脂をはじめとする各種有機材料の安定剤として優れた性能を有し、この化合物を含有せしめた有機材料は製造時、加工時、さらには使用時の熱劣化および酸化劣化等に対して安定であり、高品質の製品となる。
【実施例】
以下に実施例を示して、本発明をさらに詳細に説明するが、本発明はこれらによって限定されるものではない。
【０１２３】
実施例１：3-(3,5- ジ-t- ブチル-4- ヒドロキシフェニル) プロピオン酸2-[4,8- ジ-t- ブチル-2,10-ジメチル−6-オキソ-12H- ジベンゾ[d,g][1,3,2]ジオキサホスホシン-6- イル）オキシ] エチル（化合物１）の製造
温度計、攪拌装置及び冷却管を備えたフラスコに、窒素気流下に2,2-メチレンビス- （6-t-ブチル-4- メチルフェノール）13.6g 、トルエン130ml 、テトラヒドロフラン20mlを入れた後、攪拌下にトリエチルアミン8.2g、4-ジメチルアミノピリジン2.0gを加え、次いでオキシ塩化リン6.1gを加え、室温で24時間保温した。
保温終了後トルエン50mlと3-(3,5- ジ-t- ブチル-4- ヒドロキシフェニル) プロピオン酸2-ヒドロキシエチル12.9gを加え、次いでトリエチルアミン4.0gを加え、80℃で４間保温した。次に室温まで冷却した後、生成したトリエチルアミンの塩酸塩を濾過、洗浄した。濾洗液を濃縮したあと、残さをシリカゲルカラムクロマトグラフィーで精製することにより白色結晶23.7gを得た。
質量分析値（FD−MS）：m ／z  706
融点  68℃
【０１２４】
1Ｈ−ＮＭＲ(CDCl3)
1.40 (s,18H),1.43(s,18H),2.27(s,6H),2.64 (t,2H),2.89(t,2H),4.42(m,2H),
4.60(m,2H),5.09(s,1H),6.98 (d,2H),7.00(d,2H),7.04(s,2H)
31Ｐ−ＮＭＲ(CDCl3）
-12.2ppm（s)
【０１２５】
実施例２：2,4,8,10- テトラ-t- ブチル-6-[3-(3,5- ジ-t- ブチルフェニル)-3,3-ジメチルプロピオニルオキシ]-6-オキソ-12H- ジベンゾ[d,g][1,3,2]ジオキサホスホシン（化合物２）の製造
温度計、攪拌装置及び冷却管を備えたフラスコに、窒素気流下に、2,2-メチレンビス-(4,6-ジ-t- ブチルフェノール) 3.5g、トルエン100ml を入れた後、攪拌下に三塩化リン1.1gを加え、次いでトリエチルアミン1.8gを加え、80℃で４時間保温した。室温まで冷却後トルエン50mlと3-(3,5- ジ-t- ブチル-4- ヒドロキシフェニル)-3,3-ジメチルプロピオン酸3.5gを加え、次いでトリエチルアミン0.9gを加え、80℃で８時間保温した。
次に室温まで冷却し、クメンハイドロパーオキサイド1.2gを加え２時間撹拌した後、生成したトリエチルアミンの塩酸塩を濾過、洗浄した。濾洗液を濃縮したあと、残さをシリカゲルカラムクロマトグラフィーで精製することにより白色結晶3.2gを得た。
質量分析値（FD−MS）：m ／z  760
融点  188 ℃
【０１２６】
1Ｈ−ＮＭＲ(CDCl3)
25(s,18H),1.28 (s,18 H),1.44(s,18H),1.68(s,6H),4.0〜4.1(br,2H),5.19(s,1 H),
7.15(d,2H),7.22(s,2H),7.23(d.2H)
31Ｐ−ＮＭＲ(CDCl3）
-19.0ppm（s ）
【０１２７】
実施例３：直鎖低密度ポリエチレンの熱安定化試験
[ 配合処方]
未安定化直鎖低粘度ポリエチレン                        100重量部
ハイドロタルサイト                                    0.1重量部
供試化合物                                           0.15重量部
化−１：  化合物１  （実施例１で製造）
化−２：  化合物２  （実施例２で製造）
Ｐ−１：  3,5-ジ-t-ブチル-4-ヒドロキシベンジルホスホネート-ジエチルエステル
Ｐ−２：  2,4,8,10-テトラ-t-ブチル-6-(3,5-ジ-t-ブチル-4-ヒドロキシベンジル)-
6-オキソ-12H- ジベンゾ[d,g][1,3,2]ジオキサホスホシン
【０１２８】
30mmΦの単軸押出機を用い、上記配合物を250 ℃で溶融混練してペレットをラボプラストミルを用いて、窒素雰囲気下、240 ℃、100rpmで混練し、架橋によるトルク値が最大となる時間（ゲルビルドアップタイム、分）を測定し、結果を表１に示した。
ゲルビルドアップタイムが長いほど、混練時の架橋が抑制され、加工安定性に優れることを意味する。
【０１２９】
【表１】
実  施  例         比  較  例        
１        ２          １      ２        ３
供試化合物            化−１    化−２        −    Ｐ−１    Ｐ−２
加工安定性（分）       23.0      25.0         5.0     7.5       6.5
【０１３０】
実施例４：ナイロンの熱安定性試験
〔配    合〕
未安定化ナイロン６              １００重量部
供試安定剤                         0.5重量部
化−１  ：化合物１（実施例１で製造）
Ｐ−１  ：3,5-ジ-t-ブチル-4-ヒドロキシベンジルホスホネート-ジエチルエステル
【０１３１】
上記配合物をドライブレンドにて混練した後、ラボプラストミルを用いて、300 ℃、80rpm で５分間混練し、５分後のトルク値を表３に示した。ナイロン６は、劣化により分解してトルク値が低下するため、５分後のトルク値が高い程、加工安定性に優れることを意味する。
【０１３２】
【表２】
実  施  例     比  較  例  
１   １   ２  
供試化合物            化-1          −    Ｐ-1
トルク 値(kgf)         56           22     35